(57)【特許請求の範囲】
【請求項１】
着色剤、樹脂、重合性化合物及び重合開始剤を含有し、
着色剤が、キサンテン染料、シアニン染料及び青色顔料を含む着色剤であるか、又は
キサンテン化合物に由来するアニオンとシアニン化合物に由来するカチオンとの塩及び青色顔料を含む着色剤であり、
重合開始剤が、少なくともオキシム化合物を含む重合開始剤である着色硬化性樹脂組成物。
【請求項２】
重合開始剤が、さらにアルキルフェノン化合物及びビイミダゾール化合物からなる群より選択される少なくとも１種の化合物を含む重合開始剤である請求項１記載の着色硬化性樹脂組成物。
【請求項３】
さらに、青色又は紫色染料であって、キサンテン染料及びシアニン染料の各染料とは異なり、かつキサンテン化合物に由来するアニオンとシアニン化合物に由来するカチオンとの塩とは異なる染料を含む請求項１又は２記載の着色硬化性樹脂組成物。
【請求項４】
請求項１〜３のいずれか記載の着色硬化性樹脂組成物から形成されたカラーフィルタ。
【請求項５】
請求項４記載のカラーフィルタを含む表示装置。
【発明の詳細な説明】
【技術分野】
【０００１】
本発明は、着色硬化性樹脂組成物に関する。
【背景技術】
【０００２】
着色硬化性樹脂組成物は、液晶表示装置、エレクトロルミネッセンス表示装置及びプラズマディスプレイ等の表示装置に使用されるカラーフィルタの製造に用いられている。このような着色硬化性樹脂組成物としては、着色剤としてキサンテン染料とＣ．Ｉ．ピグメントブルー１５：６のみを含む着色硬化性樹脂組成物が知られている（特許文献１）。
【先行技術文献】
【特許文献】
【０００３】
【特許文献１】特開２０１０−２１１１９８号公報
【発明の概要】
【発明が解決しようとする課題】
【０００４】
本願発明は、カラーフィルタの製造において、現像時に残渣が発生しにくい着色硬化性樹脂組成物を提供することを目的とする。
【課題を解決するための手段】
【０００５】
本発明は、以下の発明を含む。
［１］着色剤、樹脂、重合性化合物及び重合開始剤を含有し、
着色剤が、キサンテン染料、シアニン染料及び青色顔料を含む着色剤であるか、又は
キサンテン化合物に由来するアニオンとシアニン化合物に由来するカチオンとの塩及び青色顔料を含む着色剤である着色硬化性樹脂組成物。
［２］重合開始剤が、オキシム化合物、アルキルフェノン化合物及びビイミダゾール化合物からなる群より選択される少なくとも１種の化合物を含む重合開始剤である［１］記載の着色硬化性樹脂組成物。
［３］重合開始剤が、オキシム化合物を含む重合開始剤である［１］又は［２］記載の着色硬化性樹脂組成物。
［４］さらに、青色又は紫色染料であって、キサンテン染料及びシアニン染料の各染料とは異なり、かつキサンテン化合物に由来するアニオンとシアニン化合物に由来するカチオンとの塩とは異なる染料を含む［１］〜［３］のいずれか記載の着色硬化性樹脂組成物。
［５］［１］〜［４］のいずれか記載の着色硬化性樹脂組成物から形成されたカラーフィルタ。
［６］［５］記載のカラーフィルタを含む表示装置。
【発明の効果】
【０００６】
本発明の着色硬化性樹脂組成物によれば、カラーフィルタ製造の際、現像残渣を少なくすることができる。
【発明を実施するための形態】
【０００７】
本発明の着色硬化性樹脂組成物は、着色剤（Ａ）、樹脂（Ｂ）、重合性化合物（Ｃ）及び重合開始剤（Ｄ）を含有する。着色剤（Ａ）は、キサンテン染料（Ａ１）、シアニン染料（Ａ２）及び青色顔料を含む着色剤であるか、又は、キサンテン化合物に由来するアニオンとシアニン化合物に由来するカチオンとの塩及び青色顔料を含む。
本発明の着色硬化性樹脂組成物は、さらに溶剤（Ｆ）を含むことが好ましい。
本発明の着色硬化性樹脂組成物は、さらに、酸化防止剤及びチオール化合物から選ばれる少なくとも１つを含むことが好ましい。
本発明の着色硬化性樹脂組成物は、さらに、レベリング剤（Ｇ）を含むことが好ましい。
本発明の着色硬化性樹脂組成物は、重合開始助剤（Ｅ）を含んでもよい。
本明細書において、各成分として例示する化合物は、特に断りのない限り、単独で又は複数の種類を組合せて使用することができる。
【０００８】
＜着色剤（Ａ）＞
着色剤（Ａ）は、キサンテン染料（Ａ１）、シアニン染料（Ａ２）及び青色顔料を含むか、又は、キサンテン化合物に由来するアニオンとシアニン化合物に由来するカチオンとの塩及び青色顔料を含む。
着色剤（Ａ）は、キサンテン染料（Ａ１）、シアニン染料（Ａ２）及び青色顔料からなる着色剤、又は、キサンテン化合物に由来するアニオンとシアニン化合物に由来するカチオンとの塩及び青色顔料からなる着色剤であってもよい。
着色剤（Ａ）は、さらに、キサンテン染料（Ａ１）及びシアニン染料（Ａ２）の各染料とは異なる青色又は紫色染料（以下、染料（Ａ４）という場合がある。）、並びにその他の顔料（Ａ３）からなる群から選ばれる少なくとも１種を含んでいてもよく、染料（Ａ４）を含むことが好ましい。
【０００９】
キサンテン染料は、色素として分子内にキサンテン骨格を有する化合物（以下、キサンテン化合物という場合がある。）のみを含む染料である。キサンテン染料としては、例えば、Ｃ．Ｉ．アシッドレッド５０（以下、Ｃ．Ｉ．アシッドレッドの記載を省略し、番号のみの記載とする。他も同様である。）、５１、５２、８７、９１、９２、９４、２８９、３８８、Ｃ．Ｉ．アシッドバイオレット９、３０、１０２、Ｃ．Ｉ．ベーシックレッド１（ローダミン６Ｇ）、２、３、４、８、Ｃ．Ｉ．ベーシックレッド１０、１１、Ｃ．Ｉ．ベーシックバイオレット１０（ローダミンＢ）、１１、Ｃ．Ｉ．ソルベントレッド２１８、Ｃ．Ｉ．モーダントレッド２７、Ｃ．Ｉ．リアクティブレッド３６（ローズベンガルＢ）、スルホローダミンＧ、特開２０１０−３２９９９号公報に記載のキサンテン染料及び特許第４４９２７６０号公報に記載のキサンテン染料等が挙げられる。キサンテン染料（Ａ１）としては、有機溶剤に溶解する染料が好ましい。
【００１０】
キサンテン染料（Ａ１）は、式（１ａ）で表される化合物（以下、「化合物（１ａ）」という場合がある。）を含む染料が好ましい。化合物（１ａ）は、その互変異性体であってもよい。
キサンテン染料（Ａ１）が化合物（１ａ）を含む場合、キサンテン染料（Ａ１）中の化合物（１ａ）の含有量は、好ましくは５０質量％以上、より好ましくは７０質量％以上、さらに好ましくは９０質量％以上である。特に、キサンテン染料（Ａ１）は、化合物（１ａ）のみを含むことが好ましい。
【００１１】
0006672725.tif 000002
【００１２】
［式（１ａ）中、Ｒ１、Ｒ２、Ｒ３及びＲ４は、互いに独立に、水素原子、置換基を有していてもよい炭素数１〜２０の１価の飽和炭化水素基又は置換基を有していてもよい炭素数６〜１０の１価の芳香族炭化水素基を表し、該飽和炭化水素基に含まれる−ＣＨ２−は、−Ｏ−、−ＣＯ−又は−ＮＲ１１−で置き換わっていてもよい。Ｒ１及びＲ２は、互いに結合して窒素原子を含む環を形成してもよく、Ｒ３及びＲ４は、互いに結合して窒素原子を含む環を形成してもよい。
Ｒ５は、−ＯＨ、−ＳＯ３−、−ＳＯ３Ｈ、−ＳＯ３−Ｚ＋、−ＣＯ２Ｈ、−ＣＯ２−Ｚ＋、−ＣＯ２Ｒ８、−ＳＯ３Ｒ８又は−ＳＯ２ＮＲ９Ｒ１０を表す。
Ｒ６及びＲ７は、互いに独立に、水素原子又は炭素数１〜６のアルキル基を表す。
ｍは、０〜５の整数を表す。ｍが２以上のとき、複数のＲ５は同一でも異なってもよい。
ａは、０又は１の整数を表す。
Ｘ−は、ハロゲン化物イオンを表す。
Ｚ＋は、＋Ｎ（Ｒ１１）４、Ｎａ＋又はＫ＋を表し、４つのＲ１１は同一でも異なってもよい。
Ｒ８は、置換基を有していてもよい炭素数１〜２０の１価の飽和炭化水素基を表す。
Ｒ９及びＲ１０は、互いに独立に、水素原子又は置換基を有していてもよい炭素数１〜２０の１価の飽和炭化水素基を表し、該飽和脂肪族炭化水素基に含まれる−ＣＨ２−は、−Ｏ−、−ＣＯ−、−ＮＨ−又は−ＮＲ８−で置き換っていてもよく、Ｒ９及びＲ１０は、互いに結合して窒素原子を含んだ３〜１０員環の複素環を形成していてもよい。
Ｒ１１は、水素原子、炭素数１〜２０の１価の飽和炭化水素基又は炭素数７〜１０のアラルキル基を表す。］
【００１３】
式（１ａ）において、−ＳＯ３−が存在する場合、その数は１個である。
【００１４】
Ｒ１、Ｒ２、Ｒ３及びＲ４で表される炭素数６〜１０の１価の芳香族炭化水素基としては、フェニル基、トルイル基、キシリル基、メシチル基、プロピルフェニル基及びブチルフェニル基等が挙げられる。
【００１５】
該芳香族炭化水素基が有していてもよい置換基としては、ハロゲン原子、−Ｒ８、−ＯＨ、−ＯＲ８、−ＳＯ３−、−ＳＯ３Ｈ、−ＳＯ３−Ｚ＋、−ＣＯ２Ｈ、−ＣＯ２Ｒ８、−ＳＲ８、−ＳＯ２Ｒ８、−ＳＯ３Ｒ８又は−ＳＯ２ＮＲ９Ｒ１０が挙げられる。これらの中でも、置換基としては、−ＳＯ３−、−ＳＯ３Ｈ、−ＳＯ３−Ｚ＋及び−ＳＯ２ＮＲ９Ｒ１０が好ましく、−ＳＯ３−Ｚ＋及び−ＳＯ２ＮＲ９Ｒ１０がより好ましい。−ＳＯ３−Ｚ＋としては、−ＳＯ３−＋Ｎ（Ｒ１１）４が好ましい。本発明の着色硬化性樹脂組成物が、Ｒ１、Ｒ２、Ｒ３及びＲ４がこれらの基である式（Ｉａ）の化合物を含む場合、異物の発生が少なく、且つ耐熱性に優れるカラーフィルタを該着色硬化性樹脂組成物より形成できる。
【００１６】
Ｒ１、Ｒ２、Ｒ３、Ｒ４、Ｒ８、Ｒ９、Ｒ１０及びＲ１１における炭素数１〜２０の１価の飽和炭化水素基としては、例えば、メチル基、エチル基、プロピル基、ブチル基、ペンチル基、ヘキシル基、ヘプチル基、オクチル基、ノニル基、デシル基、ドデシル基、ヘキサデシル基、イコシル基等の直鎖状アルキル基；イソプロピル基、イソブチル基、イソペンチル基、ネオペンチル基、２−エチルヘキシル基等の分岐鎖状アルキル基；シクロプロピル基、シクロペンチル基、シクロヘキシル基、シクロヘプチル基、シクロオクチル基、トリシクロデシル基等の炭素数３〜２０の脂環式飽和炭化水素基が挙げられる。
Ｒ１、Ｒ２、Ｒ３及びＲ４における飽和炭化水素基に含まれる水素原子は、炭素数６〜１０の芳香族炭化水素基、アクリロイル基、メタクリロイル基又はハロゲン原子で置換されていてもよい。
該芳香族炭化水素基としては、フェニル基、ナフチル基等が挙げられる。
Ｒ８における飽和炭化水素基に含まれる水素原子は、ハロゲン原子で置換されていてもよい。
Ｒ９及びＲ１０における飽和炭化水素基に含まれる水素原子は、ヒドロキシ基又はハロゲン原子で置換されていてもよい。
ハロゲン原子としては、フッ素原子、塩素原子、臭素原子及びヨウ素原子が挙げられる。
【００１７】
Ｒ１及びＲ２が互いに結合して形成する窒素原子を含む環、並びにＲ３及びＲ４が互いに結合して形成する窒素原子を含む環としては、以下の環が挙げられる。
【００１８】
0006672725.tif 000003
【００１９】
−ＯＲ８としては、メトキシ基、エトキシ基、プロポキシ基、ブトキシ基、ペンチルオキシ基、ヘキシルオキシ基、ヘプチルオキシ基、オクチルオキシ基、２−エチルヘキシルオキシ基及びイコシルオキシ基等が挙げられる。
【００２０】
−ＣＯ２Ｒ８としては、メトキシカルボニル基、エトキシカルボニル基、プロポキシカルボニル基、ｔｅｒｔ−ブトキシカルボニル基、ヘキシルオキシカルボニル基及びイコシルオキシカルボニル基等が挙げられる。
【００２１】
−ＳＲ８としては、メチルスルファニル基、エチルスルファニル基、ブチルスルファニル基、ヘキシルスルファニル基、デシルスルファニル基及びイコシルスルファニル基等が挙げられる。
−ＳＯ２Ｒ８としては、メチルスルホニル基、エチルスルホニル基、ブチルスルホニル基、ヘキシルスルホニル基、デシルスルホニル基及びイコシルスルホニル基等が挙げられる。
−ＳＯ３Ｒ８としては、メトキシスルホニル基、エトキシスルホニル基、プロポキシスルホニル基、ｔｅｒｔ−ブトキシスルホニル基、ヘキシルオキシスルホニル基及びイコシルオキシスルホニル基等が挙げられる。
【００２２】
−ＳＯ２ＮＲ９Ｒ１０としては、スルファモイル基；
Ｎ−メチルスルファモイル基、Ｎ−エチルスルファモイル基、Ｎ−プロピルスルファモイル基、Ｎ−イソプロピルスルファモイル基、Ｎ−ブチルスルファモイル基、Ｎ−イソブチルスルファモイル基、Ｎ−ｓｅｃ−ブチルスルファモイル基、Ｎ−ｔｅｒｔ−ブチルスルファモイル基、Ｎ−ペンチルスルファモイル基、Ｎ−（１−エチルプロピル）スルファモイル基、Ｎ−（１，１−ジメチルプロピル）スルファモイル基、Ｎ−（１，２−ジメチルプロピル）スルファモイル基、Ｎ−（２，２−ジメチルプロピル）スルファモイル基、Ｎ−（１−メチルブチル）スルファモイル基、Ｎ−（２−メチルブチル）スルファモイル基、Ｎ−（３−メチルブチル）スルファモイル基、Ｎ−シクロペンチルスルファモイル基、Ｎ−ヘキシルスルファモイル基、Ｎ−（１，３−ジメチルブチル）スルファモイル基、Ｎ−（３，３−ジメチルブチル）スルファモイル基、Ｎ−ヘプチルスルファモイル基、Ｎ−（１−メチルヘキシル）スルファモイル基、Ｎ−（１，４−ジメチルペンチル）スルファモイル基、Ｎ−オクチルスルファモイル基、Ｎ−（２−エチルヘキシル）スルファモイル基、Ｎ−（１，５−ジメチル）ヘキシルスルファモイル基、Ｎ−（１，１，２，２−テトラメチルブチル）スルファモイル基等のＮ−１置換スルファモイル基；
Ｎ，Ｎ−ジメチルスルファモイル基、Ｎ，Ｎ−エチルメチルスルファモイル基、Ｎ，Ｎ−ジエチルスルファモイル基、Ｎ，Ｎ−プロピルメチルスルファモイル基、Ｎ，Ｎ−イソプロピルメチルスルファモイル基、Ｎ，Ｎ−ｔｅｒｔ−ブチルメチルスルファモイル基、Ｎ，Ｎ−ブチルエチルスルファモイル基、Ｎ，Ｎ−ビス（１−メチルプロピル）スルファモイル基、Ｎ，Ｎ−ヘプチルメチルスルファモイル基等のＮ，Ｎ−２置換スルファモイル基等が挙げられる。
【００２３】
Ｒ５は、−ＣＯ２Ｈ、−ＣＯ２−Ｚ＋、−ＣＯ２Ｒ８、−ＳＯ３−、−ＳＯ３−Ｚ＋、−ＳＯ３Ｈ又はＳＯ２ＮＨＲ９が好ましく、ＳＯ３−、−ＳＯ３−Ｚ＋、−ＳＯ３Ｈ又は−ＳＯ２ＮＨＲ９がより好ましい。
ｍは、１〜４が好ましく、１又は２がより好ましい。
【００２４】
Ｒ６及びＲ７における炭素数１〜６のアルキル基としては、直鎖状アルキル基（メチル基、エチル基、プロピル基、ブチル基、ペンチル基、及びヘキシル基）や分枝鎖状アルキル基（イソプロピル基、イソブチル基等）が挙げられる。
【００２５】
Ｒ１１における炭素数７〜１０のアラルキル基としては、ベンジル基、フェニルエチル基、フェニルブチル基等が挙げられる。
【００２６】
Ｚ＋は、＋Ｎ（Ｒ１１）４、Ｎａ＋又はＫ＋であり、好ましくは＋Ｎ（Ｒ１１）4である。
＋Ｎ（Ｒ１１）４としては、４つのＲ１１のうち、少なくとも２つが炭素数５〜２０の１価の飽和炭化水素基であることが好ましい。また、４つのＲ１１の合計炭素数は２０〜８０が好ましく、２０〜６０がより好ましい。
本発明の着色硬化性樹脂組成物は、＋Ｎ（Ｒ１１）４を有しかつ、Ｒ１１がこれらの基である式（１ａ）で表される化合物を含む場合、該着色硬化性樹脂組成物より異物が少ないカラーフィルタを形成できる。
Ｘ−で表されるハロゲン化物イオンとしては、フッ化物イオン、塩化物イオン、臭化物イオン及びヨウ化物イオンが挙げられる。
【００２７】
化合物（１ａ）は、式（２ａ）で表される化合物（以下「化合物（２ａ）」という場合がある。）が好ましい。化合物（２ａ）は、その互変異性体であってもよい。
【００２８】
0006672725.tif 000004
【００２９】
［式（２ａ）中、Ｒ２１、Ｒ２２、Ｒ２３及びＲ２４は、互いに独立に、水素原子、置換基を有していてもよい炭素数１〜２０の１価の飽和炭化水素基又は置換基を有していてもよい炭素数６〜１０の１価の芳香族炭化水素基を表す。Ｒ２１及びＲ２２は、互いに結合して窒素原子を含む環を形成してもよく、Ｒ２３及びＲ２４は、互いに結合して窒素原子を含む環を形成してもよい。
Ｒ２５は、−ＳＯ３−、−ＳＯ３Ｈ、−ＳＯ３−Ｚ１＋又は−ＳＯ２ＮＨＲ２６を表す。
ｍ１は、０〜５の整数を表す。ｍ１が２以上のとき、複数のＲ２５は同一でも異なってもよい。
ａ１は、０又は１の整数を表す。
Ｘ１−は、ハロゲン化物イオンを表す。
Ｚ１＋は、＋Ｎ（Ｒ２７）４、Ｎａ＋又はＫ＋を表し、４つのＲ２７は同一でも異なってもよい。
Ｒ２７は、炭素数１〜２０の１価の飽和炭化水素基又はベンジル基を表す。］
【００３０】
Ｒ２１、Ｒ２２、Ｒ２３及びＲ２４における炭素数６〜１０の１価の芳香族炭化水素基としては、Ｒ１、Ｒ２、Ｒ３及びＲ４の芳香族炭化水素基として挙げた例と同様の基が挙げられる。該芳香族炭化水素基に含まれる水素原子は、−ＳＯ３−、−ＳＯ３Ｈ、−ＳＯ３−Ｚ１＋、−ＳＯ３Ｒ２６又は−ＳＯ２ＮＨＲ２６で置換されていてもよい。Ｒ２６は、炭素数１〜２０の１価の飽和炭化水素基を表し、具体的には、Ｒ１１における炭素数１〜２０の１価の飽和炭化水素基と同じものが挙げられる。
Ｒ２１、Ｒ２２、Ｒ２３及びＲ２４の組合せとしては、Ｒ２１及びＲ２３が水素原子であり、Ｒ２２及びＲ２４が炭素数６〜１０の１価の芳香族炭化水素基であって、該芳香族炭化水素基に含まれる水素原子が、−ＳＯ３−、−ＳＯ３Ｈ、−ＳＯ３−Ｚ１＋、−ＳＯ３Ｒ２６又は−ＳＯ２ＮＨＲ２６で置換されている組合せが好ましい。さらに好ましい組合せは、Ｒ２１及びＲ２３が水素原子であり、Ｒ２２及びＲ２４が炭素数６〜１０の１価の芳香族炭化水素基であって、該芳香族炭化水素基に含まれる水素原子が、−ＳＯ３−Ｚ１＋又は−ＳＯ２ＮＨＲ２６で置換されていている組合せである。Ｒ２１〜Ｒ２４がこれらの基であると、化合物（２ａ）を含む本発明の着色硬化性樹脂組成物から、耐熱性に優れるカラーフィルタを形成できる。
【００３１】
Ｒ２１及びＲ２２が互いに結合して形成する窒素原子を含む環、並びに、Ｒ２３及びＲ２４が互いに結合して形成する窒素原子を含む環としては、Ｒ１及びＲ２が互いに結合して形成する窒素原子を含む環と同様の環が挙げられる。Ｒ２１及びＲ２２で表される環としては、中でも、脂肪族複素環が好ましい。該脂肪族複素環としては、例えば、下記の例が挙げられる。
【００３２】
0006672725.tif 000005
【００３３】
Ｒ２６及びＲ２７における炭素数１〜２０の１価の飽和炭化水素基としては、Ｒ１１における炭素数１〜２０の１価の飽和炭化水素基と同じものが挙げられる。
Ｒ２１、Ｒ２２、Ｒ２３及びＲ２４が炭素数１〜２０の１価の飽和炭化水素基である場合、互いに独立に、メチル基又はエチル基であることが好ましい。
【００３４】
−ＳＯ３Ｒ２６及び−ＳＯ２ＮＨＲ２６におけるＲ２６としては、炭素数３〜２０の分枝鎖状アルキル基が好ましく、炭素数６〜１２の分枝鎖状アルキル基がより好ましく、２−エチルヘキシル基がさらに好ましい。Ｒ２６がこれらの基であると、化合物（２ａ）を含む本発明の着色硬化性樹脂組成物から、異物の発生が少ないカラーフィルタを形成できる。
【００３５】
Ｚ１＋は、＋Ｎ（Ｒ２７）４、Ｎａ＋又はＫ＋であり、好ましくは＋Ｎ（Ｒ２７）４である。
＋Ｎ（Ｒ２７）４としては、４つのＲ２７のうち、少なくとも２つが炭素数５〜２０の１価の飽和炭化水素基であることが好ましい。また、４つのＲ２７の合計炭素数は２０〜８０が好ましく、２０〜６０がより好ましい。本発明の着色硬化性樹脂組成物は、＋Ｎ（Ｒ２７）４を有しかつＲ２７がこれらの基である式（２ａ）で表される化合物を含む場合、該着色硬化性樹脂組成物より異物の発生が少ないカラーフィルタを形成できる。
【００３６】
ｍ１は、１〜４が好ましく、１又は２がより好ましい。
【００３７】
化合物（１ａ）は、式（３ａ）で表される化合物（以下「化合物（３ａ）」という場合がある。）も好ましい。化合物（３ａ）は、その互変異性体であってもよい。
【００３８】
0006672725.tif 000006
【００３９】
［式（３ａ）中、Ｒ３１及びＲ３２は、互いに独立に、置換基を有していてもよい炭素数１〜１０の１価の飽和炭化水素基を表し、該飽和炭化水素基に含まれる−ＣＨ２−は、−Ｏ−、−ＣＯ−又は−ＮＲ１１−で置き換わっていてもよい。
Ｒ３３及びＲ３４は、互いに独立に、炭素数１〜４のアルキル基、炭素数１〜４のアルキルスルファニル基又は炭素数１〜４のアルキルスルホニル基を表す。
Ｒ３１及びＲ３３は、互いに結合して窒素原子を含む環を形成してもよく、Ｒ３２及びＲ３４は、互いに結合して窒素原子を含む環を形成してもよい。
ｐ及びｑは、互いに独立に、０〜５の整数を表す。ｐが２以上のとき、複数のＲ３３は同一でも異なってもよく、ｑが２以上のとき、複数のＲ３４は同一でも異なってもよい。
Ｒ１１は、上記と同じ意味を表す。］
【００４０】
Ｒ３１及びＲ３２における炭素数１〜１０の１価の飽和炭化水素基としては、例えば、メチル基、エチル基、プロピル基、ブチル基、ペンチル基、ヘキシル基、ヘプチル基、オクチル基、ノニル基、デシル基等の炭素数１〜１０の直鎖状アルキル基；イソプロピル基、イソブチル基、イソペンチル基、ネオペンチル基、２−エチルヘキシル基等の炭素数３〜１０の分枝鎖状アルキル基；シクロプロピル基、シクロペンチル基、シクロヘキシル基、シクロヘプチル基、シクロオクチル基等の炭素数３〜１０の脂環式飽和炭化水素基が挙げられる。
Ｒ３１及びＲ３２において、上記飽和炭化水素基が有していてもよい置換基としては、炭素数１〜３のアルコキシ基で置換されていてもよい炭素数６〜１０の芳香族炭化水素基、ハロゲン原子、アクリロイル基及びメタクリロイル基が挙げられる。
該炭素数６〜１０の芳香族炭化水素基としては、フェニル基、ナフチル基等が挙げられる。
炭素数１〜３のアルコキシ基としては、メトキシ基、エトキシ基、プロポキシ基、イソプロポキシ基等が挙げられる。
Ｒ３１及びＲ３２は、互いに独立に、炭素数１〜３の１価の飽和炭化水素基（メチル基、エチル基、プロピル基など）であることが好ましい。
【００４１】
Ｒ３３及びＲ３４における炭素数１〜４のアルキル基としては、メチル基、エチル基、プロピル基、ブチル基、イソプロピル基、イソブチル基、ｓｅｃ−ブチル基、ｔｅｒｔ−ブチル基等が挙げられる。
Ｒ３３及びＲ３４における炭素数１〜４のアルキルスルファニル基としては、メチルスルファニル基、エチルスルファニル基、プロピルスルファニル基、ブチルスルファニル基及びイソプロピルスルファニル基等が挙げられる。
Ｒ３３及びＲ３４における炭素数１〜４のアルキルスルホニル基としては、メチルスルホニル基、エチルスルホニル基、プロピルスルホニル基、ブチルスルホニル基及びイソプロピルスルホニル基等が挙げられる。
Ｒ３３及びＲ３４は、炭素数１〜４のアルキル基が好ましく、メチル基がより好ましい。
【００４２】
ｐ及びｑは、互いに独立に、０〜２の整数が好ましく、０又は１が好ましい。
【００４３】
キサンテン化合物としては、式（１−１）で表される化合物〜式（１−４８）で表される化合物が挙げられる。なお、式中、Ｒ４０は、炭素数１〜２０の１価の飽和炭化水素基を表し、好ましくは炭素数６〜１２の分枝鎖状アルキル基、さらに好ましくは２−エチルヘキシル基である。
【００４４】
0006672725.tif 000007
【００４５】
0006672725.tif 000008
【００４６】
0006672725.tif 000009
【００４７】
0006672725.tif 000010
【００４８】
0006672725.tif 000011
【００４９】
0006672725.tif 000012
【００５０】
0006672725.tif 000013
【００５１】
0006672725.tif 000014
【００５２】
0006672725.tif 000015
【００５３】
キサンテン化合物としては、式（１−１）で表される化合物〜式（１−８）で表される化合物、式（１−１１）で表される化合物、式（１−１２）で表される化合物、式（１−３７）で表される化合物、Ｃ．Ｉ．アシッドレッド２８９のスルホンアミド化物、Ｃ．Ｉ．アシッドレッド２８９の４級アンモニウム塩、Ｃ．Ｉ．アシッドバイオレット１０２のスルホンアミド化物又はＣ．Ｉ．アシッドバイオレット１０２の第四級アンモニウム塩が好ましい。また、有機溶媒への溶解性に優れる点で、式（１−２４）で表される化合物〜式（１−３３）表される化合物も好ましい。
【００５４】
キサンテン染料（Ａ１）としては、市販されているキサンテン染料（例えば、中外化成（株）製の「Chugai Aminol Fast Pink R-H/C」、田岡化学工業（株）製の「Rhodamin 6G」）を用いることができる。また、市販されているキサンテン染料を出発原料として、特開２０１０−３２９９９号公報を参考に合成することもできる。
【００５５】
シアニン染料（Ａ２）は、シアニン化合物、すなわち、２個の複素環の間に奇数個のメチン基で共役二重結合させた構造を分子内に有する化合物のみを色素として含む染料である。
シアニン染料（Ａ２）中のシアニン化合物の含有量は、好ましくは５０質量％以上、より好ましくは７０質量％以上、さらに好ましくは９０質量％以上であり、とりわけ好ましくは１００質量％である。
シアニン化合物としては、式（１ｂ）又は式（１ｃ）で表される化合物が好ましい。
【００５６】
0006672725.tif 000016
【００５７】
［式（１ｂ）中、環Ｚ１及び環Ｚ２は、互いに独立に、置換されていてもよい複素環を表す。
Ｙ１、Ｙ２及びＹ３は、互いに独立に、水素原子、ハロゲン原子、シアノ基、ニトロ基、炭素数１〜８の脂肪族炭化水素基又は炭素数６〜１２のアリール基を表し、Ｙ１、Ｙ２及びＹ３から選ばれる２つが互いに結合して環を形成してもよい。
ｕは、０以上３以下の整数を表す。
Ｘｂ１−は対アニオンを表し、ｂ１は１又は２を表す。
【００５８】
0006672725.tif 000017
【００５９】
式（１ｃ）中、環Ｚ３、環Ｚ４、環Ｚ５及び環Ｚ６は、互いに独立に、置換されていてもよい複素環を表す。
Ｙ４、Ｙ５、Ｙ６、Ｙ７、Ｙ８及びＹ９は、互いに独立に、水素原子、ハロゲン原子、シアノ基、ニトロ基、炭素数１〜８の脂肪族炭化水素基又は炭素数６〜１２のアリール基を表し、Ｙ４、Ｙ５、Ｙ６、Ｙ７、Ｙ８及びＹ９から選ばれる２つが互いに結合して環を形成してもよい。
Ｌ１は、置換されていてもよい炭素数１〜１６の２価の炭化水素基を表す。
ｖ及びｗは、互いに独立に、０以上３以下の整数を表す。
Ｘｃ１−は対アニオンを表し、ｃ１は１又は２を表す。
【００６０】
環Ｚ１、環Ｚ２、環Ｚ３、環Ｚ４、環Ｚ５及び環Ｚ６で表される複素環は、少なくとも１つのヘテロ原子を環の構成要素として含み、単環であってもよいし、多環であってもよい。
ヘテロ原子は、周期律表における第１５族又は第１６族の元素から選ばれる原子であればよく、例えば、窒素原子、酸素原子、硫黄原子、セレン原子やテルル原子が挙げられ、好ましくは窒素原子、酸素原子及び硫黄原子が挙げられ、より好ましくは窒素原子が挙げられる。
複素環としては、インドール環、ベンゾインドール環、インドレニン環、ベンゾインドレニン環、オキサゾール環、ベンゾオキサゾール環、チアゾール環、ベンゾチアゾール環、イミダゾール環、ベンゾイミダゾール環及びキノリン環が挙げられる。
【００６１】
環Ｚ１、環Ｚ２、環Ｚ３、環Ｚ４、環Ｚ５及び環Ｚ６で表される複素環において、置換基としては、
メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基等の炭素数１〜６の脂肪族炭化水素基；
フェニル基、ｏ−トリル基、ｍ−トリル基、ｐ−トリル基、キシリル基、メシチル基、ｏ−クメニル基、ｍ−クメニル基、ｐ−クメニル基、ナフチル基等の炭素数６〜１２のアリール基；
ベンジル基等の炭素数７〜１０のアラルキル基；
メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基等の炭素数１〜６のアルコキシ基；
フェノキシ基等の炭素数６〜１０のアリールオキシ基；
ベンジルオキシ基等の炭素数７〜１０のアラルキルオキシ基；
メトキシカルボニル基、エトキシカルボニル基、プロポキシカルボニル基、アセトキシ基、ベンゾイルオキシ基等のエステル結合を有する基；
メチルスルファモイル基、ジメチルスルファモイル基、エチルスルファモイル基、ジエチルスルファモイル基、ｎ−プロピルスルファモイル基、ジ−ｎ−プロピルスルファモイル基、イソプロピルスルファモイル基、ジイソプロピルスルファモイル基、ｎ−ブチルスルファモイル基、ジ−ｎ−ブチルスルファモイル基、２−エチルヘキシルスルファモイル基等の炭素数１〜８のアルキルスルファモイル基；
メチルスルホニル基、エチルスルホニル基、プロピルスルホニル基、イソプロピルスルホニル基、ｎ−ブチルスルホニル基、イソブチルスルホニル基、ｓｅｃ−ブチルスルホニル基、ｔｅｒｔ−ブチルスルホニル基等の炭素数１〜６のアルキルスルホニル基；
フッ素原子、塩素原子、臭素原子、ヨウ素原子などのハロゲン原子；
ビニル基、アリル基、プロペン−２−イル基、メタリル基、ブタ−３−エン−１−イル基、ブタ−３−エン−２−イル基、ブタ−３−エン−３−イル基、ペンタ−４−エン−１−イル基等の炭素数２〜６のアルケニル基；
ニトロ基；シアノ基等が挙げられる。
なお、かかる置換基が水素原子を有する場合、該水素原子は、例えば、フッ素原子、塩素原子、臭素原子、ヨウ素原子などのハロゲン原子；メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基などのアルコキシ基；フェノキシ基、ベンジルオキシ基などのアリールオキシ基；カルボキシ基；シアノ基；ニトロ基；アクリロイルオキシ基；メタアクリロイルオキシ基などによって置換されていてもよい。
【００６２】
Ｙ１〜Ｙ９のいずれかにより表される炭素数１〜８の脂肪族炭化水素基としては、メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ヘキシル基、ヘプチル基、オクチル基及びシクロヘキシル基等が挙げられる。
Ｙ１〜Ｙ９のいずれかにより表される炭素数６〜１２のアリール基としては、フェニル基、ｏ−トリル基、ｍ−トリル基、ｐ−トリル基、キシリル基、メシチル基、ｏ−クメニル基、ｍ−クメニル基、ｐ−クメニル基及びナフチル基等が挙げられる。
【００６３】
環Ｚ１、環Ｚ２、環Ｚ３、環Ｚ４、環Ｚ５及び環Ｚ６のいずれかにより表される複素環としては、インドール環、ベンゾインドール環、インドレニン環及びベンゾインドレニン環が好ましく、インドール環及びインドレニン環がより好ましい。
環Ｚ１、環Ｚ２、環Ｚ３、環Ｚ４、環Ｚ５及び環Ｚ６のいずれかにより表される複素環は、アルキル基又はハロゲン原子を置換基として１個または２個有することが好ましい。
Ｙ１〜Ｙ９は、水素原子、シアノ基、ハロゲン原子又は炭素数１〜８の脂肪族炭化水素基を表すか、Ｙ１〜Ｙ３のうち２つ又はＹ４〜Ｙ９のうち２つが一緒になって環を形成することが好ましく、水素原子、シアノ基又はハロゲン原子がより好ましく、水素原子がさらに好ましい。
ｕ、ｖ及びｗは、得られるカラーフィルタの明度の点で、１であることが好ましい。
【００６４】
Ｌ１を表す２価の炭化水素基としては、メチレン基、エチレン基、エタンジイル基、プロパンジイル基、ブタンジイル基、テトラメチレン基、ペンタメチレン基、ヘキサメチレン基などのアルカンジイル基；
シクロペンタンジイル基、シクロヘキサンジイル基、シクロヘキセンジイル基などの２価の脂環式炭化水素基；
ｏ−フェニレン基、ｍ−フェニレン基、ｐ−フェニレン基、ナフチレン基などの２価の芳香族炭化水素基；等が挙げられる。
該２価の炭化水素基が有していてもよい置換基としては、アミノ基、カルボキシ基、シアノ基、ニトロ基、ハロゲン原子、ヒドロキシ基等が挙げられる。
Ｌ１は、環Ｚ１および環Ｚ３の何れの位置に結合してもよい。
上記２価の炭化水素基は、炭素数１〜１６のアルカンジイル基が好ましく、炭素数１〜１０のアルカンジイル基がより好ましく、炭素数３〜８のアルカンジイル基がさらに好ましい。
【００６５】
Ｘｂ１−又はＸｃ１−を表す対アニオンとしては、ハロゲン化物イオン、ＣｌＯ４−、ＯＨ−、有機カルボン酸アニオン、有機スルホン酸アニオン、ルイス酸アニオン、有機金属錯体アニオン、色素由来アニオン、有機スルホニルイミド酸アニオン、有機スルホニルメチド酸アニオン等が挙げられる。
ハロゲン化物イオンとしては、Ｃｌ−、Ｂｒ−、Ｉ−等が挙げられる。
有機カルボン酸アニオンとしては、安息香酸イオン、アルカン酸イオン、トリハロアルカン酸イオン、ニコチン酸イオン等が挙げられる。
有機スルホン酸アニオンとしては、ベンゼンスルホン酸イオン、ナフタレンスルホン酸イオン、ｐ−トルエンスルホン酸イオン、アルカンスルホン酸イオン等が挙げられる。
ルイス酸アニオンとしては、ＢＦ４−、ＳｂＦ６−等が挙げられる。
色素由来アニオンとしては、フタロシアニン化合物に由来するアニオン、アゾ化合物に由来するアニオン等が挙げられ、好ましくは、フタロシアニン化合物に由来するアニオンである。
【００６６】
有機金属錯体アニオンは、中心金属と配位子とからなり、配位子としては、アゾ系配位子、ビスフェニルジチオール系配位子、チオカテコールキレート系配位子、チオビスフェノレートキレート系配位子、ビスジオール−α−ジケトン系配位子等が挙げられる。中心金属としては、周期律表における第３族〜第１１族の遷移金属、例えば、スカンジウム、イットリウム、チタン、ジルコニウム、ハフニウム、ヴァナジウム、ニオブ、タンタル、クロム、モリブデン、タングステン、マンガン、テクネチウム、レニウム、鉄、ルテニウム、オスミウム、コバルト、ロジウム、イリジウム、ニッケル、パラジウム、白金、銅、銀、金、カドミウム、水銀等が挙げられる。
上記配位子としては、アゾ系配位子やビスフェニルジチオール系配位子が好ましく、アゾ系配位子がより好ましい。
有機スルホニルイミド酸アニオンとしては、ビス（トリフルオロメタンスルホニル）イミド酸アニオン、ビス（ノナフルオロブタンスルホニル）イミド酸アニオン、トリフルオロメタンスルホニルペンタフルオロフェニルスルホニルイミド酸アニオン等が挙げられる。
有機スルホニルメチド酸アニオンとしては、トリス（トリフルオロメタンスルホニル）イミド酸アニオン、トリス（ノナフルオロブタンスルホニル）イミド酸アニオン等が挙げられる。
上記中心金属としては、製造コストと取扱易さの点で、コバルト、ニッケルや銅が好ましい。
上記有機金属錯体アニオンは、具体的には、中心金属がコバルト、ニッケルもしくは銅であるアゾ金属錯体アニオンまたはビスフェニルジチオール金属錯体アニオンであることが好ましく、中心金属がコバルト、ニッケルまたは銅であるアゾ金属錯体アニオンがより好ましい。
【００６７】
式（１ｂ）で表される化合物としては、式（２ｂ）で表される化合物が好ましい。
【００６８】
0006672725.tif 000018
【００６９】
［式（２ｂ）中、環Ｚ７及び環Ｚ８は、互いに独立に、置換基を有していてもよいベンゼン環又は置換基を有していてもよいナフタレン環を表す。
Ｙ１〜Ｙ３、ｕ、Ｘｂ１−及びｂ１は、式（１ｂ）におけるものと同義である。
Ｙ１０及びＹ１１は、互いに独立に、置換基を有していてもよい炭素数１〜２０の１価の脂肪族炭化水素基を表す。
Ｙ１２及びＹ１３は、互いに独立に、水素原子、ハロゲン原子、又は、置換基を有していてもよい炭素数１〜６の１価の脂肪族炭化水素基を表すか、１個のＹ１２と１個のＹ１３とが互いに結合して炭素数２〜６の２価の脂肪族炭化水素基を表す。
ｐ１及びｐ２は、互いに独立に、０以上２以下の整数を表す。］
【００７０】
Ｙ１０、Ｙ１１、Ｙ１２及びＹ１３における１価の脂肪族炭化水素基としては、メチル基、エチル基、ビニル基、エチニル基、プロピル基、イソプロピル基、イソプロペニル基、アリル基、プロペン−２−イル基、プロピニル基、ブチル基、イソブチル基、ｓｅｃ−ブチル基、ｔｅｒｔ−ブチル基、ブタ−３−エン−２−イル基、ブタ−１，３−ジエン−２−イル基、ペンチル基、イソペンチル基、ネオペンチル基、ｔｅｒｔ−ペンチル基、１−メチルペンチル基、２−メチルペンチル基、ペンタ−２−エン−４−イル基、ヘキシル基、イソヘキシル基、５−メチルヘキシル基、ヘプチル基、オクチル基等の炭素数１〜２０の１価の脂肪族炭化水素基が挙げられる。
【００７１】
１価の脂肪族炭化水素基における置換基としては、例えば、
フェニル基、ｏ−トリル基、ｍ−トリル基、ｐ−トリル基、キシリル基、メシチル基、ｏ−クメニル基、ｍ−クメニル基、ｐ−クメニル基などの炭素数６〜１２の芳香族炭化水素基；
メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、フェノキシ基、ベンジルオキシ基などの炭素数１〜８のアルコキシ基；
フッ素原子、塩素原子、臭素原子、ヨウ素原子などのハロゲン原子；
ヒドロキシ基；カルボキシ基；ニトロ基；シアノ基等が挙げられる。
【００７２】
１個のＹ１２と１個のＹ１３とが互いに結合した炭素数２〜６の２価の脂肪族炭化水素基としては、メチレン基、エチレン基、プロパンジイル基、ブタンジイル基等が挙げられる。
【００７３】
Ｙ１０及びＹ１１は、互いに独立に、ハロゲン原子で置換されていてもよい炭素数１〜８のアルキル基であることが好ましく、ハロゲン原子で置換されていてもよい炭素数１〜５のアルキル基であることがより好ましい。
Ｙ１２及びＹ１３は、互いに独立に、ハロゲン原子で置換されていてもよい炭素数１〜３のアルキル基が好ましく、メチル基又はトリフルオロメチル基がより好ましい。Ｙ１２及びＹ１３は、同じ基であることが好ましい。
【００７４】
シアニン化合物としては、式（２ｂ−１）〜式（２ｂ−１９）のいずれかで表される化合物及び特開２０１５−１１８２６７号公報記載の化合物が挙げられる。
【００７５】
0006672725.tif 000019
【００７６】
0006672725.tif 000020
【００７７】
0006672725.tif 000021
【００７８】
キサンテン化合物に由来するアニオンとシアニン化合物に由来するカチオンとの塩における、キサンテン化合物に由来するアニオンとしては、化合物（１ａ）に由来のアニオンが挙げられる。
シアニン化合物に由来するカチオンとしては、式（１ｂ）又は式（２ｂ）で表される化合物におけるカチオンが挙げられる。
キサンテン化合物に由来するアニオンとシアニン化合物に由来するカチオンとの塩としては、下記式で表される塩等が挙げられる。該アニオンと該カチオンとの塩は、国際公開第２０１３／０５０３４１号公報記載の方法で合成できる。
【００７９】
0006672725.tif 000022
【００８０】
＜青色顔料＞
青色顔料としては、例えば、カラーインデックス（The Society of Dyers and Colourists出版）でピグメントに分類されている青色顔料、具体的には、Ｃ．Ｉ．ピグメントブルー１５、１５：３、１５：４、１５：６、６０などの青色顔料が挙げられ、Ｃ．Ｉ．ピグメントブルー１５：３及びＣ．Ｉ．ピグメントブルー１５：６が好ましく、Ｃ．Ｉ．ピグメントブルー１５：６がより好ましい。
【００８１】
＜青色又は紫色染料（染料（Ａ４））＞
青色又は紫色染料とは、クロロホルム溶液中において、５６０ｎｍ以上６５０ｎｍ以下の範囲に極大吸収波長を有する染料を意味する。青色又は紫色染料は、５８０ｎｍ以上６５０ｎｍ以下の範囲に極大吸収波長を有する染料であることが好ましく、６００ｎｍ以上６４５ｎｍ以下の範囲に極大吸収波長を有する染料であることがより好ましい。
なお、染料（Ａ４）は、キサンテン染料（Ａ１）及びシアニン染料（Ａ２）の各染料とは異なる染料であり、キサンテン化合物に由来するアニオンとシアニン化合物に由来するカチオンとの塩とも異なる染料である。
染料（Ａ４）は、トリアリールメタン染料、テトラアザポルフィリン染料、アントラキノン染料及び色素として式（Ａ７）で表される化合物のみを含む染料（以下、染料（Ａ７）で表される化合物を「染料（Ａ７）という場合がある。）からなる群から選ばれる少なくとも１つであることが好ましく、
トリアリールメタン染料及び染料（Ａ７）からなる群から選ばれる少なくとも１つであることがより好ましい。
【００８２】
トリアリールメタン染料は、１つの炭素原子に３つの芳香族炭化水素基が結合した構造を有する化合物（以下、トリアリールメタン化合物という場合がある。）のみを色素として含む染料である。
トリアリールメタン染料としては、例えば、
Ｃ．Ｉ．アシッドバイオレット（以下、Ｃ．Ｉ．アシッドバイオレットの記載を省略し、番号のみの記載とする。）１５、１６、１７、１９、２１、２３、２４、２５、３８、４９、７２、
Ｃ．Ｉ．アシッドブルー１、３、５、７、９、１１、１３、１５、１７、２２、２４、２６、３４、３８、４８、７５、８３、８４、８６、８８、９０、９０：１、９１、９３、９３：１、９９、１００、１０３、１０４、１０８、１０９、１１０、１１９、１２３、１４７、２１３、２６９、
Ｃ．Ｉ．ベーシックブルー７、８１、８３、８８、８９、
Ｃ．Ｉ．ベーシックバイオレット２、
Ｃ．Ｉ．ダイレクトブルー１、３、２８、２９、４１、４２、４７、５２、５５、
Ｃ．Ｉ．フードバイオレット３、
Ｃ．Ｉ．モーダントバイオレット１、１：１、３、６、８、１０、１１、１５、１６、１７、１８、１９、２１、２３、２７、２８、３３、３６、３９、４９、
等が挙げられる。
【００８３】
トリアリールメタン染料としては、下記に記載の化合物も挙げられる。
【００８４】
0006672725.tif 000023
【００８５】
0006672725.tif 000024
【００８６】
0006672725.tif 000025
【００８７】
0006672725.tif 000026
【００８８】
0006672725.tif 000027
【００８９】
テトラアザポルフィリン染料は、分子内にテトラアザポルフィリン骨格を有する化合物のみを色素として含む染料である。
テトラアザポルフィリン染料としては、下記に記載の化合物が挙げられる。
【００９０】
0006672725.tif 000028
【００９１】
0006672725.tif 000029
【００９２】
0006672725.tif 000030
【００９３】
0006672725.tif 000031
【００９４】
0006672725.tif 000032
【００９５】
アントラキノン染料は、分子内にアントラキノン骨格を有する化合物のみを色素として含む染料である。
アントラキノン染料としては、例えば、
Ｃ．Ｉ．ソルベントバイオレット１１、１３、１４、２６、３１、３６、３７、３８、４５、４７、４８、５１、５９、６０、
Ｃ．Ｉ．ソルベントブルー１４、１８、３５、３６、４５、５８、５９、５９：１、６３、６８、６９、７８、７９、８３、９４、９７、９８、１００、１０１、１０２、１０４、１０５、１１１、１１２、１２２、１２８、１３２、１３６、１３９、
Ｃ．Ｉ．アシッドバイオレット３４、
Ｃ．Ｉ．アシッドブルー２５、２７、４０、４５、７８、８０、１１２
Ｃ．Ｉ．ディスパースバイオレット２６、２７、
Ｃ．Ｉ．ディスパースブルー１、１４、５６、６０、
Ｃ．Ｉ．ダイレクトブルー４０、
Ｃ．Ｉ．モーダントブルー８
等が挙げられる。
【００９６】
アントラキノン染料としては、下記に記載の化合物も挙げられる。
【００９７】
0006672725.tif 000033
【００９８】
染料（Ａ７）としては、式（Ａ７）で表される化合物及びその互変異性体が挙げられる。
【００９９】
0006672725.tif 000034
【０１００】
［式（Ａ７）中、
ｇは、任意の自然数を表す。
Ｇｇ−は、ｇ価のアニオンを表す。
Ｄは、置換基を有していてもよい芳香族複素環基を表す。
Ｒ１Ａ、Ｒ２Ａ、Ｒ３Ａ、Ｒ４Ａ、Ｒ５Ａ、Ｒ６Ａ、Ｒ７Ａ及びＲ８Ａは、互いに独立に、水素原子、ハロゲン原子、ニトロ基、ヒドロキシ基又は飽和炭化水素基を表し、該飽和炭化水素基に含まれる−ＣＨ２−は、−Ｏ−に置き換わっていてもよい。
Ｒ２１Ａ及びＲ２２Ａは、互いに独立に、置換されていてもよいアミノ基を表す。］
【０１０１】
Ｒ１Ａ、Ｒ２Ａ、Ｒ３Ａ、Ｒ４Ａ、Ｒ５Ａ、Ｒ６Ａ、Ｒ７Ａ及びＲ８Ａで表される飽和炭化水素基としては、メチル基、エチル基、ｎ−プロピル基、イソプロピル基、ｎ−ブチル基、ｓｅｃ−ブチル基、ｔｅｒｔ−ブチル基、ペンチル基、ヘキシル基、ヘプチル基、２−エチルヘキシル基、オクチル基、ノニル基、デシル基、ウンデシル基、ドデシル基等の炭素数１〜２０のアルキル基；シクロプロピル基、シクロブチル基、シクロペンチル基、シクロヘキシル基、メチルシクロヘキシル基、ジメチルシクロヘキシル基、シクロヘプチル基、シクロオクチル基、シクロノニル基、シクロデシル基、デカヒドロナフチル基、アダマンチル基、２−アルキルアダマンタン−２−イル基、１−（アダマンタン−１−イル）アルカン−１−イル基、ノルボルニル基、メチルノルボルニル基及びイソボルニル基等の炭素数３〜２０の脂環式飽和炭化水素基が挙げられる。好ましくは炭素数１〜８のアルキル基であり、より好ましくは炭素数１〜６のアルキル基であり、さらに好ましくは炭素数１〜４のアルキル基である。
Ｒ１Ａ、Ｒ２Ａ、Ｒ３Ａ、Ｒ４Ａ、Ｒ５Ａ、Ｒ６Ａ、Ｒ７Ａ及びＲ８Ａで表される飽和炭化水素基に含まれる−ＣＨ２−は、−Ｏ−に置き換わっていてもよい。
該飽和炭化水素基に含まれる−ＣＨ２−が−Ｏ−に置き換わっている基としては、具体的には下記の基（＊は結合手を表す。）が挙げられ、好ましくは炭素数１〜１０のアルキル基に含まれる−ＣＨ２−が−Ｏ−に置き換わっている基が挙げられ、より好ましくは炭素数１〜６のアルキル基に含まれる−ＣＨ２−が−Ｏ−に置き換わっている基が挙げられる。
【０１０２】
0006672725.tif 000035
【０１０３】
Ｒ１Ａ、Ｒ２Ａ、Ｒ３Ａ、Ｒ４Ａ、Ｒ５Ａ、Ｒ６Ａ、Ｒ７Ａ及びＲ８Ａで表されるハロゲン原子としては、フッ素原子、塩素原子、臭素原子及びヨウ素原子が挙げられ、好ましくはフッ素原子または塩素原子である。
【０１０４】
Ｒ１Ａ、Ｒ２Ａ、Ｒ３Ａ、Ｒ４Ａ、Ｒ５Ａ、Ｒ６Ａ、Ｒ７Ａ及びＲ８Ａは、互いに独立に、水素原子又は炭素数１〜８のアルキル基であることが好ましく、水素原子又はメチル基であることがより好ましく、水素原子であることがさらに好ましい。
【０１０５】
Ｒ２１Ａ及びＲ２２Ａで表されるアミノ基に含まれる水素原子は、置換基を有していてもよいアリール基、置換基を有していてもよいアルキル基、又は、アクリロイル基もしくはメタクリロイル基を含む基で置換されていてもよい。
【０１０６】
置換基を有していてもよいアリール基において、アリール基としては、フェニル基、トリル基、キシリル基、ナフチル基、アントリル基等の炭素数６〜１４のアリール基が挙げられ、該アリール基が有していてもよい置換基としては、ハロゲン原子が挙げられる。
【０１０７】
置換基を有していてもよいアルキル基において、アルキル基としては、メチル基、エチル基、ｎ−プロピル基、イソプロピル基、ｎ−ブチル基、ｓｅｃ−ブチル基、ｔｅｒｔ−ブチル基、ペンチル基、ヘキシル基、ヘプチル基、２−エチルヘキシル基、オクチル基、ノニル基、基等の炭素数１〜２０のアルキル基が挙げられる。該アルキル基に含まれる窒素原子との結合位置にある−ＣＨ２−以外の−ＣＨ２−は、−Ｏ−に置き換わっていてもよく、該アルキル基が有していてもよい置換基としては、アミノ基、置換アミノ基、ハロゲン原子及びケイ素原子を含む基が挙げられる。
ハロゲン原子としては、フッ素原子、塩素原子、臭素原子及びヨウ素原子が挙げられる。
置換アミノ基としては、メチルアミノ基、エチルアミノ基、プロピルアミノ基、イソプロピルアミノ基、ブチルアミノ基、ｓｅｃ−ブチルアミノ基、ｔｅｒｔ−ブチルアミノ基、ジメチルアミノ基、ジエチルアミノ基、ジプロピルアミノ基、エチルメチルアミノ基等の炭素数１〜８のアルキルアミノ基及び炭素数１〜８のジアルキルアミノ基が挙げられる。
ケイ素原子を含む基としては、トリメトキシシリル基、トリエトキシシリル基等のトリアルコキシシリル基；メチルジメトキシシリル基、メチルジエトキシシリル基等のアルキルジアルコキシシリル基等が挙げられる。
【０１０８】
アクリロイル基又はメタクリロイル基を含む基は、アクリロイル基又はメタクリロイル基を少なくとも１つ有している基を意味する。
アクリロイル基又はメタクリロイル基を含む基の炭素数は、通常、３〜３０であり、好ましくは３〜２０である。
アクリロイル基又はメタクリロイル基を含む基は、アクリロイルオキシ基又はメタクリロイルオキシ基を含む基であることが好ましい。
アクリロイル基又はメタクリロイル基を含む基は、式（Ａ７−１）で表される基であることが好ましい。
【０１０９】
0006672725.tif 000036
【０１１０】
［式（Ａ７−１）中、Ｒ１５Ａはアクリロイル基又はメタクリロイル基を表す。
Ｒ１４Ａは、炭素数１〜８のアルカンジイル基を表し、該アルカンジイル基に含まれる−ＣＨ２−は、−Ｏ−に置き換わっていてもよい。
＊は窒素原子との結合手を表す。］
【０１１１】
Ｒ１４Ａで表される炭素数１〜８のアルカンジイル基としては、メチレン基、エチレン基、プロパン−１，３−ジイル基、ブタン−１，４−ジイル基、ペンタン−１，５−ジイル基、ヘキサン−１，６−ジイル基、ヘプタン−１，７−ジイル基、オクタン−１，８−ジイル基、エタン−１，１−ジイル基、プロパン−１，１−ジイル基、プロパン−１，２−ジイル基、プロパン−２，２−ジイル基、ペンタン−２，４−ジイル基、２−メチルプロパン−１，３−ジイル基、２−メチルプロパン−１，２−ジイル基、ペンタン−１，４−ジイル基、２−メチルブタン−１，４−ジイル基が挙げられ、好ましくは炭素数１〜４のアルカンジイル基であり、より好ましくはメチレン基又はエチレン基であり、さらに好ましくはメチレン基である。
【０１１２】
アクリロイル基又はメタクリロイル基を含む基としては、下記の基が挙げられる。（＊は、窒素原子との結合の手を表す。）
【０１１３】
0006672725.tif 000037
【０１１４】
0006672725.tif 000038
【０１１５】
Ｒ２１Ａ及びＲ２２Ａで表される置換されていてもよいアミノ基としては、メチルアミノ基、エチルアミノ基、プロピルアミノ基、イソプロピルアミノ基、ブチルアミノ基、イソブチルアミノ基、ｓｅｃ−ブチルアミノ基、ｔｅｒｔ−ブチルアミノ基、ペンチルアミノ基、ネオペンチルアミノ基、ヘキシルアミノ基、ジメチルアミノ基、ジエチルアミノ基、ジプロピルアミノ基、ジイソプロピルアミノ基、エチルメチルアミノ基、エチルイソプロピルアミノ基、エチルプロピルアミノ基、イソプロピルメチルアミノ基、イソプロピルプロピルアミノ基、メチルプロピルアミノ基、フェニルアミノ基、ナフチルアミノ基、２−メチルフェニルアミノ基、４−メチルフェニルアミノ基、３−メチルフェニルアミノ基、３，５−ジメチルフェニルアミノ基、４−エチルフェニルアミノ基、Ｎ−メチル−Ｎ−フェニルアミノ基、アクリロイルオキシメチルアミノ基、Ｎ−（アクリロイルオキシメチル）−Ｎ−メチルアミノ基、Ｎ−（アクリロイルオキシエチル）−Ｎ−エチルアミノ基、Ｎ−（メタクリロイルオキシエチル）−Ｎ−エチルアミノ基、Ｎ−（アクリロイルオキシエチル）−Ｎ−フェニルアミノ基、Ｎ−（アクリロイルオキシエチル）−Ｎ−（メタクリロイルオキシメチル）アミノ基、Ｎ−（アクリロイルオキシエチルオキシメチル）−Ｎ−エチルアミノ基及びＮ−（メタクリロイルオキシエチルオキシメチル）−Ｎ−エチルアミノ基が挙げられる。
【０１１６】
該芳香族複素環基は、少なくとも１つのヘテロ原子を有していればよく、ヘテロ原子としては、窒素原子、酸素原子及び硫黄原子が挙げられる。
Ｄで表される芳香族複素環基は、単環であってもよいし、多環であってもよい。
Ｄで表される芳香族複素環基としては、ピリジル基、イミダゾリル基、ピラゾリル基、オキサゾリル基、イソオキサゾリル基、チアゾリル基、イソチアゾリル基、ベンゾチアゾリル基、ベンゾイソチアゾリル基、チエニル基、ベンゾチエニル基等の炭素数２〜８の芳香族複素環基が挙げられ、環の構成要素として窒素原子または硫黄原子を少なくとも１つ含む炭素数２〜８の芳香族複素環基が好ましい。
Ｄで表される芳香族複素環基が有していてもよい置換基としては、置換されていてもよいアミノ基、炭素数１〜２０のアルキル基、置換基を有していてもよいアリール基が挙げられ、好ましくは置換されていてもよいアミノ基及び置換基を有していてもよいアリール基が挙げられる。
【０１１７】
置換されていてもよいアミノ基としては、Ｒ２１Ａ及びＲ２２Ａで表される置換されていてもよいアミノ基と同じものが挙げられる。
炭素数１〜２０のアルキル基としては、Ｒ１Ａ、Ｒ２Ａ、Ｒ３Ａ、Ｒ４Ａ、Ｒ５Ａ、Ｒ６Ａ、Ｒ７Ａ及びＲ８Ａで表される炭素数１〜２０のアルキル基と同じ基が挙げられる。
置換基を有していてもよいアリール基としては、フェニル基、トリル基、キシリル基、ナフチル基、アントリル基が挙げられ、置換基としては、フッ素原子、塩素原子及び臭素原子等のハロゲン原子が挙げられる。
【０１１８】
Ｄで表される芳香族複素環基は、式（ＩＩＩ）で表される基であることが好ましい。
【０１１９】
0006672725.tif 000039
【０１２０】
［式（ＩＩＩ）中、Ｘは、酸素原子又は硫黄原子を示す。
Ｒ５５は、水素原子、炭素数１〜２０のアルキル基又は置換基を有していてもよいアリール基を表す。
Ｒ５６は、置換されていてもよいアミノ基を表す。
＊は、炭素原子との結合手を表す。］
【０１２１】
Ｒ５５で表される炭素数１〜２０のアルキル基としては、Ｒ１Ａ、Ｒ２Ａ、Ｒ３Ａ、Ｒ４Ａ、Ｒ５Ａ、Ｒ６Ａ、Ｒ７Ａ及びＲ８Ａで表される炭素数１〜２０のアルキル基と同じものが挙げられる。
Ｒ５５で表される置換基を有していてもよいアリール基としては、フェニル基が挙げられる。
Ｒ５６で表される置換されていてもよいアミノ基としては、Ｒ２１Ａ及びＲ２２Ａで表される置換されていてもよいアミノ基と同じものが挙げられる。
【０１２２】
Ｒ５５は、無置換又は置換基を有するアリール基であることが好ましく、無置換又はハロゲン原子で置換されているアリール基であることがより好ましい。
Ｒ５６は、置換されていてもよいアミノ基であることが好ましく、―Ｎ（Ｒ５６ａ）（Ｒ５６ｂ）で表される置換アミノ基がより好ましい。
【０１２３】
[Ｒ５６ａは炭素数１〜８のアルキル基を表し、Ｒ５６ｂは、炭素数１〜４のアルキル基を有してもよいフェニル基を表す。]
【０１２４】
Ｄで表される芳香族複素環基としては、式（ＩＩＩ−１）で表される基〜式（ＩＩＩ−８）で表される基が挙げられ、好ましくは式（ＩＩＩ−１）または式（ＩＩＩ−２）で表される基である。
【０１２５】
0006672725.tif 000040
【０１２６】
式（Ａ７）において、ｇは、任意の自然数であり、好ましくは１又は２であり、より好ましくは１である。
Ｇｇ−は、ｇ価のアニオンを表し、カチオンとｇ価のアニオンとで塩を形成するものであれば限定されない。たとえば、ｇが２以上の自然数である場合、ｇ価のアニオンを１つ有していてもよいし、１価のアニオンをｇ個有していてもよい。
Ｇｇ−としては、１価のアニオンをｇ個有していることが好ましく、たとえば、フッ化物イオン、塩化物イオン、臭化物イオン及びヨウ化物イオン等のハロゲン化物イオン、式（ｙ１）で表されるアニオン、式（ｙ２）で表されるアニオン及び式（ｙ３）で表されるアニオンが挙げられる。
【０１２７】
0006672725.tif 000041
【０１２８】
［式（ｙ１）において、ＲＢ１は、ハロゲン原子を有していてもよい炭化水素基を表す。
式（ｙ２）において、ＲＢ２及びＲＢ３は、互いに独立に、ハロゲン原子又はハロゲン化炭化水素基を表すか、又はＲＢ２とＲＢ３とが互いに結合して−ＳＯ２−Ｎ−−ＳＯ２−を含む環を形成する。
式（ｙ３）において、Ｍはアルミニウム原子又はホウ素原子を表し、ＲＢ４及びＲＢ５は、互いに独立に、置換基を有していてもよいフェニレン基を表す。］
【０１２９】
ＲＢ１で表される炭化水素基としては、炭素数１〜８の飽和炭化水素基及び炭素数６〜１４の芳香族炭化水素基が挙げられる。
炭素数１〜８の飽和炭化水素基としては、メチル基、エチル基、ｎ−プロピル基、イソプロピル基、ｎ−ブチル基、ｓｅｃ−ブチル基、ｔｅｒｔ−ブチル基、ペンチル基、ヘキシル基、ヘプチル基、２−エチルヘキシル基、オクチル基等のアルキル基；シクロプロピル基、シクロブチル基、シクロペンチル基、シクロヘキシル基、メチルシクロヘキシル基等の脂環式飽和炭化水素基が挙げられる。
炭素数６〜１４の芳香族炭化水素基としては、フェニル基及びナフチル基が挙げられる。
ハロゲン原子としては、フッ素原子、塩素原子、臭素原子及びヨウ素原子が挙げられ、好ましくはフッ素原子である。
炭素数１〜８のハロゲン化アルキル基としては、ジフルオロメチル基、トリフルオロメチル基、１，１−ジフルオロエチル基、２，２−ジフルオロエチル基、２，２，２−トリフルオロエチル基、ペルフルオロエチル基、１，１，２，２−テトラフルオロプロピル基、１，１，２，２，３，３−ヘキサフルオロプロピル基、ペルフルオロエチルメチル基、１−（トリフルオロメチル）−１，２，２，２−テトラフルオロエチル基、ペルフルオロプロピル基、１，１，２，２−テトラフルオロブチル基、１，１，２，２，３，３−ヘキサフルオロブチル基、１，１，２，２，３，３，４，４−オクタフルオロブチル基、ペルフルオロブチル基、ジブロモメチル基、トリブロモメチル基が挙げられ、好ましくは炭素数１〜８のフッ化アルキル基である。
炭素数６〜１４のハロゲン原子を有する芳香族炭化水素基としては、ハロゲン原子を有するフェニル基、ハロゲン原子を有するナフチル基が挙げられる。具体的には、フルオロフェニル基、クロロフェニル基、ブロモフェニル基、ジフルオロフェニル基、１−フルオロ−４−クロロフェニル基、トリフルオロフェニル基、フルオロナフチル基が挙げられる。
【０１３０】
ＲＢ１は、炭素数１〜８のハロゲン化アルキル基であることが好ましく、炭素数１〜８のフッ化アルキル基であることがより好ましい。
【０１３１】
ＲＢ２及びＲＢ３で表されるハロゲン原子としては、フッ素原子、塩素原子、臭素原子及びヨウ素原子が挙げられ、好ましくはフッ素原子または塩素原子である。
ＲＢ２及びＲＢ３で表されるハロゲン化炭化水素基としては、炭素数１〜８のハロゲン化アルキル基、ハロゲン原子を有する炭素数６〜１４の芳香族炭化水素基が挙げられる。
炭素数１〜８のハロゲン化アルキル基としては、ジフルオロメチル基、トリフルオロメチル基、１，１−ジフルオロエチル基、２，２−ジフルオロエチル基、２，２，２−トリフルオロエチル基、ペルフルオロエチル基、１，１，２，２−テトラフルオロプロピル基、１，１，２，２，３，３−ヘキサフルオロプロピル基、ペルフルオロエチルメチル基、１−（トリフルオロメチル）−１，２，２，２−テトラフルオロエチル基、ペルフルオロプロピル基、１，１，２，２−テトラフルオロブチル基、１，１，２，２，３，３−ヘキサフルオロブチル基、１，１，２，２，３，３，４，４−オクタフルオロブチル基、ペルフルオロブチル基、ジブロモメチル基、トリブロモメチル基が挙げられ、好ましくは炭素数１〜８のフッ化アルキル基である。
炭素数６〜１４のハロゲン原子を有する芳香族炭化水素基としては、ハロゲン原子を有するフェニル基、ハロゲン原子を有するナフチル基が挙げられる。具体的には、フルオロフェニル基、クロロフェニル基、ブロモフェニル基、ジフルオロフェニル基、１−フルオロ−４−クロロフェニル基、トリフルオロフェニル基、フルオロナフチル基が挙げられる。
【０１３２】
ＲＢ２及びＲＢ３は、同じ基であることが好ましい。
ＲＢ２及びＲＢ３は、互いに独立に、炭素数１〜８のフッ化アルキル基であることが好ましく、トリフルオロメチル基であることがより好ましい。
【０１３３】
ＲＢ４及びＲＢ５で表されるフェニレン基が有していてもよい置換基としては、ヒドロキシ基が好ましい。
ＲＢ４及びＲＢ５は、同じ基であることが好ましい。
【０１３４】
式（ｙ１）で表されるアニオンとしては、メタンスルホン酸アニオン、トルエンスルホン酸アニオン、ドデシルベンゼンスルホン酸アニオン、トリフルオロメタンスルホン酸アニオン、ペルフルオロブタンスルホン酸アニオン、フェニルスルホン酸アニオン、フルオロフェニルスルホン酸アニオン等が挙げられる。
【０１３５】
式（ｙ２）で表されるアニオンとしては、下記に記載のアニオンが挙げられる。
【０１３６】
0006672725.tif 000042
【０１３７】
式（ｙ３）で表されるアニオンとしては、下記に記載のアニオンが挙げられる。
【０１３８】
0006672725.tif 000043
【０１３９】
式（Ａ７）で表される化合物としては、式（Ａ−Ｉ−ａ１）〜（Ａ−Ｉ−ａ１７）で表される化合物が挙げられ、好ましくは式（Ａ−Ｉ−ａ５）で表される化合物〜式（Ａ−Ｉ−ａ１２）で表される化合物及び式（Ａ−Ｉ−ａ１７）で表される化合物が挙げられる。
【０１４０】
0006672725.tif 000044
【０１４１】
0006672725.tif 000045
【０１４２】
0006672725.tif 000046
【０１４３】
0006672725.tif 000047
【０１４４】
0006672725.tif 000048
【０１４５】
式（Ａ７）で表される化合物は、例えば、日本国特許出願  特開２０１５−２８１２１号公報記載に記載の方法で製造することができる。
【０１４６】
染料（Ａ４）、キサンテン染料（Ａ１）及びシアニン染料（Ａ２）は、単量体であってもよいし、ポリマーであってもよい。
キサンテン染料（Ａ１）がポリマーである場合、キサンテン染料（Ａ１）は、１以上のエチレン性不飽和結合等の重合性基を有するキサンテン化合物に由来する構造単位（以下「キサンテン単位」という場合がある。）を含むポリマーであり、キサンテン単位のみからなるポリマーであってもよいし、キサンテン単位と他の構造単位とを含む共重合体（以下、共重合体（ａ１）という場合がある。）であってもよい。
前記の重合性基としては、例えば、エチレン性不飽和結合を有する基、エポキシ基、イソシアナート基などが挙げられる。
共重合体（ａ１）における他の構造単位としては、例えば、エチレン性不飽和結合を有する単量体に由来する構造単位が挙げられ、該構造単位としては、下記式（１）〜（３）で表される構造単位及び後述する樹脂（Ｂ）を構成する構造単位などが挙げられる。
【０１４７】
シアニン染料（Ａ２）がポリマーである場合、１以上の重合性基を有するシアニン化合物に由来する構造単位（以下「シアニン単位」という場合がある。）を含むポリマーであり、シアニン単位のみからなるポリマーであってもよいし、シアニン単位と他の構造単位とを含む共重合体（以下、共重合体（ａ２）という場合がある。）であってもよい。
共重合体（ａ２）における他の構造単位としては、例えば、エチレン性不飽和結合を有する単量体に由来する構造単位が挙げられ、該構造単位としては、下記式（１）〜（３）で表される構造単位、後述する樹脂（Ｂ）を構成する構造単位などが挙げられる。
【０１４８】
染料（Ａ４）がポリマーである場合は、上述の染料（Ａ４）に挙げられた化合物のうち１以上の重合性基を有する化合物に由来する構造単位（以下「（Ａ４）単位」という場合がある。）を含むポリマーであり、（Ａ４）単位のみからなるポリマーであってもよいし、（Ａ４）単位と他の構造単位とを含む共重合体（以下、共重合体（ａ３）という場合がある。）であってもよい。
共重合体（ａ３）における他の構造単位としては、例えば、エチレン性不飽和結合を有する単量体に由来する構造単位が挙げられ、該構造単位としては、下記に記載の式（１）〜（３）で表される構造単位、後述する樹脂（Ｂ）を構成する構造単位などが挙げられる。
共重合体（ａ１）及び共重合体（ａ２）は、（Ａ４）単位を含んでいてもよい。
【０１４９】
0006672725.tif 000049
【０１５０】
［式（１）中、Ｒ１１９及びＲ１１０は、互いに独立に、水素原子、置換基を有していてもよい炭素数１〜３０のアルキル基、置換基を有していてもよい炭素数６〜３０のアリール基又は置換基を有していてもよい炭素数７〜３０のアラルキル基を表す。
ｍ’は、０〜５の整数を表す。］
【０１５１】
0006672725.tif 000050
【０１５２】
［式（２）中、Ｒ１１１は、水素原子、置換基を有していてもよい炭素数１〜３０のアルキル基、置換基を有していてもよい炭素数６〜３０のアリール基又は置換基を有していてもよい炭素数７〜３０のアラルキル基を表す。
Ｒ１１２は、置換基を有していてもよい炭素数１〜３０のアルキル基、置換基を有していてもよい炭素数６〜３０のアリール基、−ＣＯ−Ｒ１１７−ＣＯＯＨ又はこれらの組合せを表す。
Ｒ１１７は、置換基を有していてもよい炭素数１〜３０のアルキレン基又は置換基を有していてもよい炭素数１〜３０のオキシアルキレン基を表す。］
【０１５３】
0006672725.tif 000051
【０１５４】
［式（３）中、Ｒ１１３及びＲ１１４は、互いに独立に、水素原子、置換基を有していてもよい炭素数１〜３０のアルキル基、置換基を有していてもよい炭素数６〜３０のアリール基又は置換基を有していてもよい炭素数７〜３０のアラルキル基を表す。
Ｒ１１５は、−ＣＯＯＨ又は−ＣＯＮＨＲ１１８を表す。
Ｒ１１８は、置換基を有していてもよい炭素数１〜３０のアルキル基又は置換基を有していてもよい炭素数６〜３０のアリール基を表す。
Ｒ１１６は、−ＣＯＯＨを表すか、Ｒ１１５及びＲ１１６は、一緒になって−ＣＯ−Ｏ−ＣＯ−又は−ＣＯ−ＮＲ１１８−ＣＯ−を表す。］
【０１５５】
また、エチレン性不飽和結合を有する単量体に由来する構造単位であって、キサンテン単位、シアニン単位及び（Ａ４）単位のいずれかである構造単位以外の構造単位としては、後述の樹脂（Ｂ）における（ｂ）や（ｃ）に由来する構造単位が挙げられ、好ましくは、スチレン、α-メチルスチレン、ビニルトルエン、メトキシスチレン等のアルケニル芳香族単量体；
メチルアクリレート、メチルメタクリレート、エチルアクリレート、エチルメタクリレート、ブチルアクリレート、ブチルメタクリレート、２-ヒドロキシエチルアクリレート、２-ヒドロキシエチルメタクリレート、２-ヒドロキシブチルアクリレート、２-ヒドロキシブチルメタクリレート、ベンジルアクリレート、ベンジルメタクリレート、シクロヘキシルアクリレート、シクロヘキシルメタクリレート、フェニルアクリレート、フェニルメタクリレート等の不飽和カルボン酸エステル化合物；
２-アミノエチルアクリレート、２-アミノエチルメタクリレート、２-ジメチルアミノエチルアクリレート、２-ジメチルアミノエチルメタクリレート等の不飽和カルボン酸アミノアルキルエステル化合物；
酢酸ビニル、安息香酸ビニル等のカルボン酸ビニルエステル化合物；
グリシジルアクリレート、グリシジルメタクリレート等の不飽和カルボン酸グリシジルエステル化合物；
アクリロニトリル、メタクリロニトリル等のシアン化ビニル化合物；
アクリルアミド、メタクリルアミド等の不飽和アミド化合物；
Ｎ−フェニルマレイミド、Ｎ−シクロヘキシルマレイミド、Ｎ−ベンジルマレイミド等のジカルボニルイミド誘導体；
に由来する構造単位が挙げられる。
【０１５６】
共重合体（ａ１）、共重合体（ａ２）及び共重合体（ａ３）は、他の構造単位として、カルボキシ基を有する構造単位を含むことが好ましい。該カルボキシ基を有する構造単位を導く単量体は、エチレン性不飽和結合及び１つ以上のカルボキシ基を有する単量体であり、具体的には、後述の樹脂（Ｂ）における（ａ）が挙げられ、好ましくは、アクリル酸、メタクリル酸、マレイン酸、イタコン酸、フマル酸である。
カルボキシ基を有する構造単位を導く単量体の質量比率は、共重合体の製造に用いる単量体の総質量に対して、通常１〜５０質量％であり、好ましくは３〜４０質量％であり、より好ましくは５〜３０質量％である。
【０１５７】
キサンテン単位としては、上記式（１−４５）で表される化合物〜式（１−４７）で表される化合物に由来する各構造単位が好ましい。
シアニン単位としては、上記式（２ｂ−１４）で表される化合物〜式（２ｂ−１５）で表される化合物に由来する各構造単位が好ましい。
共重合体（ａ３）に含まれる（Ａ４）単位は、トリアリールメタン化合物に由来する構造単位及び式（Ａ７）で表される化合物に由来する構造単位からなる群から選ばれる少なくとも１種であることが好ましい。
トリアリールメタン化合物に由来する構造単位としては、上記式（２ｂ−１）で表される化合物〜式（２ｂ−４）で表される化合物及び式（２ｂ−６）で表される化合物〜式（２ｂ−１３）で表される化合物に由来する各構造単位が好ましい。
式（Ａ７）で表される化合物に由来する構造単位しては、上記式（Ａ−Ｉ−ａ１５）で表される化合物に由来する構造単位が好ましい。
【０１５８】
その他の顔料（Ａ３）としては、例えば、カラーインデックス（The Society of Dyers and Colourists出版）でピグメントに分類されている顔料のうち、青色顔料以外の顔料が挙げられる。
具体的には、Ｃ．Ｉ．ピグメントイエロー１、３、１２、１３、１４、１５、１６、１７、２０、２４、３１、５３、８３、８６、９３、９４、１０９、１１０、１１７、１２５、１２８、１３７、１３８、１３９、１４７、１４８、１５０、１５３、１５４、１６６、１７３、１９４、２１４などの黄色顔料；
Ｃ．Ｉ．ピグメントオレンジ１３、３１、３６、３８、４０、４２、４３、５１、５５、５９、６１、６４、６５、７１、７３などのオレンジ色の顔料；
Ｃ．Ｉ．ピグメントレッド９、９７、１０５、１２２、１２３、１４４、１４９、１６６、１６８、１７６、１７７、１８０、１９２、２０９、２１５、２１６、２２４、２４２、２５４、２５５、２６４、２６５などの赤色顔料；
Ｃ．Ｉ．ピグメントバイオレット１、１９、２３、２９、３２、３６、３８などのバイオレット色顔料；
Ｃ．Ｉ．ピグメントグリーン７、３６、５８などの緑色顔料；
Ｃ．Ｉ．ピグメントブラウン２３、２５などのブラウン色顔料；
Ｃ．Ｉ．ピグメントブラック１、７などの黒色顔料等が挙げられる。
【０１５９】
その他の顔料としては、Ｃ．Ｉ．ピグメントバイオレット１、１９、２３、２９、３２、３６、３８等のバイオレット色顔料が好ましく、Ｃ．Ｉ．ピグメントバイオレット２３がより好ましい。
【０１６０】
顔料は、粒径が均一であることが好ましい。顔料分散剤を含有させて分散処理を行うことで、顔料が溶液中で均一に分散した状態の顔料分散液を得ることができる。
【０１６１】
前記の顔料分散剤としては、例えば、カチオン系、アニオン系、ノニオン系、両性、ポリエステル系、ポリアミン系、アクリル系等の界面活性剤等が挙げられる。これらの顔料分散剤は、単独でも２種以上を組合せて用いてもよい。顔料分散剤としては、商品名でＫＰ（信越化学工業（株）製）、フローレン（共栄社化学（株）製）、ソルスパース（ゼネカ（株）製）、ＥＦＫＡ（ＣＩＢＡ社製）、アジスパー（味の素ファインテクノ（株）製）、Ｄｉｓｐｅｒｂｙｋ（ビックケミー社製）などが挙げられる。
顔料分散剤を用いる場合、その使用量は、顔料の総量に対して、好ましくは１質量％以上１００質量％以下であり、より好ましくは５質量％以上５０質量％以下である。顔料分散剤の使用量が前記の範囲にあると、均一な分散状態の顔料分散液が得られる傾向がある。
【０１６２】
キサンテン染料（Ａ１）の含有量は、着色剤（Ａ）の総量に対して、好ましくは１〜９７質量％であり、より好ましくは１〜５０質量％であり、さらに好ましくは１〜３０質量％であり、とりわけ好ましくは２〜１５質量％である。
シアニン染料（Ａ２）の含有量は、着色剤（Ａ）の総量に対して、好ましくは１〜９７質量％であり、より好ましくは１〜５０質量％であり、さらに好ましくは１〜３０質量％であり、とりわけ好ましくは１〜１０質量％である。
キサンテン染料（Ａ１）とシアニン染料（Ａ２）との含有量比（＝キサンテン染料（Ａ１）：シアニン染料（Ａ２）、質量比）は、１０：９０〜９０：１０であることが好ましく、２５：７５〜７５：２５であることがより好ましい。
本発明の着色硬化性樹脂組成物がキサンテン化合物に由来するアニオンとシアニン化合物に由来するカチオンとの塩を含む場合、該塩の含有量は、着色剤（Ａ）の総量に対して、好ましくは１〜９７質量％であり、より好ましくは１〜５０質量％であり、さらに好ましくは１〜３０質量％であり、とりわけ好ましくは２〜２０質量％である。
青色顔料の含有量は、着色剤（Ａ）の総量に対して、好ましくは１〜９８質量％であり、より好ましくは２０〜９８質量％であり、さらに好ましくは４０〜９８質量％である。
本発明の着色硬化性樹脂組成物に染料（Ａ４）が含まれる場合、その含有量は、着色剤（Ａ）の総量に対して、好ましくは１〜９０質量％であり、より好ましくは５〜７５質量％であり、さらに好ましくは１０〜６０質量％である。
本発明の着色硬化性樹脂組成物にその他の顔料（Ａ３）が含まれる場合、その含有量は、着色剤（Ａ）の総量に対して、好ましくは０．１〜３０質量％であり、より好ましくは０．１〜２０質量％であり、さらに好ましくは０．１〜１０質量％である。
【０１６３】
本発明の着色硬化性樹脂組成物において、着色剤（Ａ）の含有量は、固形分の総量に対して、好ましくは５〜６０質量％であり、より好ましくは８〜５５質量％であり、さらに好ましくは１０〜５０質量％である。着色剤（Ａ）の含有量が前記の範囲内にあると、カラーフィルタとしたときの色濃度が十分であり、かつ組成物中に樹脂（Ｂ）や重合性化合物（Ｃ）を必要量含有させることができるので、機械的強度が十分なパターンを形成することができる。ここで、本明細書における「固形分の総量」とは、着色硬化性樹脂組成物の総量から溶剤の含有量を除いた量のことをいう。固形分の総量及びこれに対する各成分の含有量は、例えば、液体クロマトグラフィー又はガスクロマトグラフィーなどの公知の分析手段で測定することができる。
【０１６４】
＜樹脂（Ｂ）＞
樹脂（Ｂ）は、特に限定されないが、アルカリ可溶性樹脂であることが好ましい。樹脂（Ｂ）としては、以下の樹脂［Ｋ１］〜［Ｋ６］等が挙げられる。
樹脂［Ｋ１］；不飽和カルボン酸及び不飽和カルボン酸無水物からなる群から選ばれる少なくとも１種（ａ）（以下「（ａ）」という場合がある）と、炭素数２〜４の環状エーテル構造とエチレン性不飽和結合とを有する単量体（ｂ）（以下「（ｂ）」という場合がある）との共重合体；
樹脂［Ｋ２］；（ａ）と（ｂ）と、（ａ）と共重合可能な単量体（ｃ）（ただし、（ａ）及び（ｂ）とは異なる。）（以下「（ｃ）」という場合がある）との共重合体；
樹脂［Ｋ３］；（ａ）と（ｃ）との共重合体；
樹脂［Ｋ４］；（ａ）と（ｃ）との共重合体に（ｂ）を反応させた樹脂；
樹脂［Ｋ５］；（ｂ）と（ｃ）との共重合体に（ａ）を反応させた樹脂；
樹脂［Ｋ６］；（ｂ）と（ｃ）との共重合体に（ａ）を反応させ、さらにカルボン酸無水物を反応させた樹脂。
【０１６５】
（ａ）としては、具体的には、例えば、アクリル酸、メタクリル酸、クロトン酸、ｏ−、ｍ−、ｐ−ビニル安息香酸等の不飽和モノカルボン酸；
マレイン酸、フマル酸、シトラコン酸、メサコン酸、イタコン酸、３−ビニルフタル酸、４−ビニルフタル酸、３，４，５，６−テトラヒドロフタル酸、１，２，３，６−テトラヒドロフタル酸、ジメチルテトラヒドロフタル酸、１、４−シクロヘキセンジカルボン酸等の不飽和ジカルボン酸；
メチル−５−ノルボルネン−２，３−ジカルボン酸、５−カルボキシビシクロ［２．２．１］ヘプト−２−エン、５，６−ジカルボキシビシクロ［２．２．１］ヘプト−２−エン、５−カルボキシ−５−メチルビシクロ［２．２．１］ヘプト−２−エン、５−カルボキシ−５−エチルビシクロ［２．２．１］ヘプト−２−エン、５−カルボキシ−６−メチルビシクロ［２．２．１］ヘプト−２−エン、５−カルボキシ−６−エチルビシクロ［２．２．１］ヘプト−２−エン等のカルボキシ基を含有するビシクロ不飽和化合物；
無水マレイン酸、シトラコン酸無水物、イタコン酸無水物、３−ビニルフタル酸無水物、４−ビニルフタル酸無水物、３，４，５，６−テトラヒドロフタル酸無水物、１，２，３，６−テトラヒドロフタル酸無水物、ジメチルテトラヒドロフタル酸無水物、５，６−ジカルボキシビシクロ［２．２．１］ヘプト−２−エン無水物等の不飽和ジカルボン酸無水物；
こはく酸モノ〔２−（メタ）アクリロイルオキシエチル〕、フタル酸モノ〔２−（メタ）アクリロイルオキシエチル〕等の２価以上の多価カルボン酸の不飽和モノ〔（メタ）アクリロイルオキシアルキル〕エステル；
α−（ヒドロキシメチル）アクリル酸等の、同一分子中にヒドロキシ基及びカルボキシ基を含有する不飽和アクリレート等が挙げられる。
これらのうち、共重合反応性の点や得られる樹脂のアルカリ水溶液への溶解性の点から、アクリル酸、メタクリル酸、無水マレイン酸等が好ましい。
【０１６６】
（ｂ）としては、例えば、炭素数２〜４の環状エーテル構造（例えば、オキシラン環、オキセタン環及びテトラヒドロフラン環からなる群から選ばれる少なくとも１種）とエチレン性不飽和結合とを有する重合性化合物が挙げられる。（ｂ）は、炭素数２〜４の環状エーテルと（メタ）アクリロイルオキシ基とを有する単量体が好ましい。
本明細書において、「（メタ）アクリル酸」とは、アクリル酸及びメタクリル酸よりなる群から選ばれる少なくとも１種を表す。「（メタ）アクリロイル」及び「（メタ）アクリレート」等の表記も、同様の意味を有する。
【０１６７】
（ｂ）としては、例えば、オキシラニル基とエチレン性不飽和結合とを有する単量体（ｂ１）（以下「（ｂ１）」という場合がある）、オキセタニル基とエチレン性不飽和結合とを有する単量体（ｂ２）（以下「（ｂ２）」という場合がある）、テトラヒドロフリル基とエチレン性不飽和結合とを有する単量体（ｂ３）（以下「（ｂ３）」という場合がある）等が挙げられる。
【０１６８】
（ｂ１）としては、例えば、直鎖状又は分枝鎖状の脂肪族不飽和炭化水素がエポキシ化された構造を有する単量体（ｂ１−１）（以下「（ｂ１−１）」という場合がある）、脂環式不飽和炭化水素がエポキシ化された構造を有する単量体（ｂ１−２）（以下「（ｂ１−２）」という場合がある）が挙げられる。
【０１６９】
（ｂ１−１）としては、グリシジル（メタ）アクリレート、β−メチルグリシジル（メタ）アクリレート、β−エチルグリシジル（メタ）アクリレート、グリシジルビニルエーテル、ｏ−ビニルベンジルグリシジルエーテル、ｍ−ビニルベンジルグリシジルエーテル、ｐ−ビニルベンジルグリシジルエーテル、α−メチル−ｏ−ビニルベンジルグリシジルエーテル、α−メチル−ｍ−ビニルベンジルグリシジルエーテル、α−メチル−ｐ−ビニルベンジルグリシジルエーテル、２，３−ビス（グリシジルオキシメチル）スチレン、２，４−ビス（グリシジルオキシメチル）スチレン、２，５−ビス（グリシジルオキシメチル）スチレン、２，６−ビス（グリシジルオキシメチル）スチレン、２，３，４−トリス（グリシジルオキシメチル）スチレン、２，３，５−トリス（グリシジルオキシメチル）スチレン、２，３，６−トリス（グリシジルオキシメチル）スチレン、３，４，５−トリス（グリシジルオキシメチル）スチレン、２，４，６−トリス（グリシジルオキシメチル）スチレン等が挙げられる。
【０１７０】
（ｂ１−２）としては、ビニルシクロヘキセンモノオキサイド、１，２−エポキシ−４−ビニルシクロヘキサン（例えば、セロキサイド２０００；（株）ダイセル製）、３，４−エポキシシクロヘキシルメチル（メタ）アクリレート（例えば、サイクロマーＡ４００；（株）ダイセル製）、３，４−エポキシシクロヘキシルメチル（メタ）アクリレート（例えば、サイクロマーＭ１００；（株）ダイセル製）、式（Ｉ）で表される化合物及び式（ＩＩ）で表される化合物等が挙げられる。
【０１７１】
0006672725.tif 000052
【０１７２】
［式（Ｉ）及び式（ＩＩ）中、Ｒａ及びＲｂは、水素原子、又は炭素数１〜４のアルキル基を表し、該アルキル基に含まれる水素原子は、ヒドロキシ基で置換されていてもよい。
Ｘａ及びＸｂは、単結合、−Ｒｃ−、＊−Ｒｃ−Ｏ−、＊−Ｒｃ−Ｓ−又は＊−Ｒｃ−ＮＨ−を表す。
Ｒｃは、炭素数１〜６のアルカンジイル基を表す。
＊は、Ｏとの結合手を表す。］
【０１７３】
炭素数１〜４のアルキル基としては、メチル基、エチル基、ｎ−プロピル基、イソプロピル基、ｎ−ブチル基、ｓｅｃ−ブチル基、ｔｅｒｔ−ブチル基等が挙げられる。
水素原子がヒドロキシで置換されたアルキル基としては、ヒドロキシメチル基、１−ヒドロキシエチル基、２−ヒドロキシエチル基、１−ヒドロキシプロピル基、２−ヒドロキシプロピル基、３−ヒドロキシプロピル基、１−ヒドロキシ−１−メチルエチル基、２−ヒドロキシ−１−メチルエチル基、１−ヒドロキシブチル基、２−ヒドロキシブチル基、３−ヒドロキシブチル基、４−ヒドロキシブチル基等が挙げられる。
Ｒａ及びＲｂとしては、好ましくは水素原子、メチル基、ヒドロキシメチル基、１−ヒドロキシエチル基、２−ヒドロキシエチル基が挙げられ、より好ましくは水素原子、メチル基が挙げられる。
【０１７４】
アルカンジイル基としては、メチレン基、エチレン基、プロパン−１，２−ジイル基、プロパン−１，３−ジイル基、ブタン−１，４−ジイル基、ペンタン−１，５−ジイル基、ヘキサン−１，６−ジイル基等が挙げられる。
Ｘａ及びＸｂとしては、好ましくは単結合、メチレン基、エチレン基、＊−ＣＨ２−Ｏ−及び＊−ＣＨ２ＣＨ２−Ｏ−が挙げられ、より好ましくは単結合、＊−ＣＨ２ＣＨ２−Ｏ−が挙げられる（＊はＯとの結合手を表す）。
【０１７５】
式（Ｉ）で表される化合物としては、式（Ｉ−１）〜式（Ｉ−１５）のいずれかで表される化合物等が挙げられる。中でも、式（Ｉ−１）、式（Ｉ−３）、式（Ｉ−５）、式（Ｉ−７）、式（Ｉ−９）又は式（Ｉ−１１）〜式（Ｉ−１５）で表される化合物が好ましく、式（Ｉ−１）、式（Ｉ−７）、式（Ｉ−９）又は式（Ｉ−１５）で表される化合物がより好ましい。
【０１７６】
0006672725.tif 000053
【０１７７】
0006672725.tif 000054
【０１７８】
式（ＩＩ）で表される化合物としては、式（ＩＩ−１）〜式（ＩＩ−１５）のいずれかで表される化合物等が挙げられる。中でも、式（ＩＩ−１）、式（ＩＩ−３）、式（ＩＩ−５）、式（ＩＩ−７）、式（ＩＩ−９）又は式（ＩＩ−１１）〜式（ＩＩ−１５）で表される化合物が好ましく、式（ＩＩ−１）、式（ＩＩ−７）、式（ＩＩ−９）又は式（ＩＩ−１５）で表される化合物がより好ましい。
【０１７９】
0006672725.tif 000055
【０１８０】
0006672725.tif 000056
【０１８１】
式（Ｉ）で表される化合物及び式（ＩＩ）で表される化合物は、それぞれ単独で用いても、２種以上を併用してもよい。式（Ｉ）で表される化合物及び式（ＩＩ）で表される化合物を併用する場合、これらの含有比率〔式（Ｉ）で表される化合物：式（ＩＩ）で表される化合物〕はモル基準で、好ましくは５：９５〜９５：５、より好ましくは２０：８０〜８０：２０である。
【０１８２】
（ｂ２）としては、オキセタニル基と（メタ）アクリロイルオキシ基とを有する単量体がより好ましい。（ｂ２）としては、３−メチル−３−メタクリルロイルオキシメチルオキセタン、３−メチル−３−アクリロイルオキシメチルオキセタン、３−エチル−３−メタクリロイルオキシメチルオキセタン、３−エチル−３−アクリロイルオキシメチルオキセタン、３−メチル−３−メタクリロイルオキシエチルオキセタン、３−メチル−３−アクリロイルオキシエチルオキセタン、３−エチル−３−メタクリロイルオキシエチルオキセタン、３−エチル−３−アクリロイルオキシエチルオキセタン等が挙げられる。
【０１８３】
（ｂ３）としては、テトラヒドロフリル基と（メタ）アクリロイルオキシ基とを有する単量体がより好ましい。（ｂ３）としては、具体的には、テトラヒドロフルフリルアクリレート（例えば、ビスコートＶ＃１５０、大阪有機化学工業（株）製）、テトラヒドロフルフリルメタクリレート等が挙げられる。
【０１８４】
（ｂ）としては、得られるカラーフィルタの耐熱性、耐薬品性等の信頼性をより高くすることができる点で、（ｂ１）であることが好ましい。さらに、着色硬化性樹脂組成物の保存安定性が優れるという点で、（ｂ１−２）がより好ましい。
【０１８５】
（ｃ）としては、例えば、メチル（メタ）アクリレート、エチル（メタ）アクリレート、ｎ−ブチル（メタ）アクリレート、ｓｅｃ−ブチル（メタ）アクリレート、ｔｅｒｔ−ブチル（メタ）アクリレート、２−エチルヘキシル（メタ）アクリレート、ドデシル（メタ）アクリレート、ラウリル（メタ）アクリレート、ステアリル（メタ）アクリレート、シクロペンチル（メタ）アクリレート、シクロヘキシル（メタ）アクリレート、２−メチルシクロヘキシル（メタ）アクリレート、トリシクロ［５．２．１．０2,6］デカン−８−イル（メタ）アクリレート（当該技術分野では、慣用名として「ジシクロペンタニル（メタ）アクリレート」といわれている。また、「トリシクロデシル（メタ）アクリレート」という場合がある。）、トリシクロ［５．２．１．０2,6］デセン−８−イル（メタ）アクリレート（当該技術分野では、慣用名として「ジシクロペンテニル（メタ）アクリレート」といわれている。）、ジシクロペンタニルオキシエチル（メタ）アクリレート、イソボルニル（メタ）アクリレート、アダマンチル（メタ）アクリレート、アリル（メタ）アクリレート、プロパルギル（メタ）アクリレート、フェニル（メタ）アクリレート、ナフチル（メタ）アクリレート、ベンジル（メタ）アクリレート等の（メタ）アクリル酸エステル；
２−ヒドロキシエチル（メタ）アクリレート、２−ヒドロキシプロピル（メタ）アクリレート、２−ヒドロキシブチル（メタ）アクリレート等のヒドロキシ基含有（メタ）アクリル酸エステル；
マレイン酸ジエチル、フマル酸ジエチル、イタコン酸ジエチル等のジカルボン酸ジエステル；
ビシクロ［２．２．１］ヘプト−２−エン、５−メチルビシクロ［２．２．１］ヘプト−２−エン、５−エチルビシクロ［２．２．１］ヘプト−２−エン、５−ヒドロキシビシクロ［２．２．１］ヘプト−２−エン、５−ヒドロキシメチルビシクロ［２．２．１］ヘプト−２−エン、５−（２’−ヒドロキシエチル）ビシクロ［２．２．１］ヘプト−２−エン、５−メトキシビシクロ［２．２．１］ヘプト−２−エン、５−エトキシビシクロ［２．２．１］ヘプト−２−エン、５，６−ジヒドロキシビシクロ［２．２．１］ヘプト−２−エン、５，６−ジ（ヒドロキシメチル）ビシクロ［２．２．１］ヘプト−２−エン、５，６−ジ（２’−ヒドロキシエチル）ビシクロ［２．２．１］ヘプト−２−エン、５，６−ジメトキシビシクロ［２．２．１］ヘプト−２−エン、５，６−ジエトキシビシクロ［２．２．１］ヘプト−２−エン、５−ヒドロキシ−５−メチルビシクロ［２．２．１］ヘプト−２−エン、５−ヒドロキシ−５−エチルビシクロ［２．２．１］ヘプト−２−エン、５−ヒドロキシメチル−５−メチルビシクロ［２．２．１］ヘプト−２−エン、５−ｔｅｒｔ−ブトキシカルボニルビシクロ［２．２．１］ヘプト−２−エン、５−シクロヘキシルオキシカルボニルビシクロ［２．２．１］ヘプト−２−エン、５−フェノキシカルボニルビシクロ［２．２．１］ヘプト−２−エン、５，６−ビス（ｔｅｒｔ−ブトキシカルボニル）ビシクロ［２．２．１］ヘプト−２−エン、５，６−ビス（シクロヘキシルオキシカルボニル）ビシクロ［２．２．１］ヘプト−２−エン等のビシクロ不飽和化合物；
Ｎ−フェニルマレイミド、Ｎ−シクロヘキシルマレイミド、Ｎ−ベンジルマレイミド、Ｎ−スクシンイミジル−３−マレイミドベンゾエート、Ｎ−スクシンイミジル−４−マレイミドブチレート、Ｎ−スクシンイミジル−６−マレイミドカプロエート、Ｎ−スクシンイミジル−３−マレイミドプロピオネート、Ｎ−（９−アクリジニル）マレイミド等のジカルボニルイミド誘導体；
スチレン、α−メチルスチレン、ｍ−メチルスチレン、ｐ−メチルスチレン、ビニルトルエン、メトキシスチレン、（メタ）アクリロニトリル、塩化ビニル、塩化ビニリデン、（メタ）アクリルアミド、酢酸ビニル、１，３−ブタジエン、イソプレン、２，３−ジメチル−１，３−ブタジエン等が挙げられる。
これらのうち、共重合反応性及び耐熱性の点から、スチレン、ビニルトルエン、Ｎ−フェニルマレイミド、Ｎ−シクロヘキシルマレイミド、Ｎ−ベンジルマレイミド、ビシクロ［２．２．１］ヘプト−２−エン等が好ましい。
【０１８６】
樹脂［Ｋ１］において、それぞれに由来する構造単位の比率は、樹脂［Ｋ１］を構成する全構造単位中、
（ａ）に由来する構造単位；２〜６０モル％
（ｂ）に由来する構造単位；４０〜９８モル％
であることが好ましく、
（ａ）に由来する構造単位；１０〜５０モル％
（ｂ）に由来する構造単位；５０〜９０モル％
であることがより好ましい。
樹脂［Ｋ１］の構造単位の比率が、上記の範囲にあると、着色硬化性樹脂組成物の保存安定性、着色パターンを形成する際の現像性、及び得られるカラーフィルタの耐溶剤性に優れる傾向がある。
【０１８７】
樹脂［Ｋ１］は、例えば、文献「高分子合成の実験法」（大津隆行著  発行所（株）化学同人  第１版第１刷  １９７２年３月１日発行）に記載された方法及び当該文献に記載された引用文献を参考にして製造することができる。
【０１８８】
具体的には、（ａ）及び（ｂ）の所定量、重合開始剤及び溶剤等を反応容器中に入れて、例えば、窒素により酸素を置換することにより、脱酸素雰囲気にし、攪拌しながら、加熱及び保温する方法が挙げられる。なお、ここで用いられる重合開始剤及び溶剤等は、特に限定されず、当該分野で通常使用されているものを使用することができる。例えば、重合開始剤としては、アゾ化合物（２，２′−アゾビスイソブチロニトリル、２，２′−アゾビス（２，４−ジメチルバレロニトリル）等）や有機過酸化物（ベンゾイルペルオキシド等）が挙げられ、溶剤としては、各モノマーを溶解するものであればよく、本発明の着色硬化性樹脂組成物の溶剤（Ｆ）として後述する溶剤等が挙げられる。
【０１８９】
なお、得られた共重合体は、反応後の溶液をそのまま使用してもよいし、濃縮あるいは希釈した溶液を使用してもよいし、再沈殿等の方法で固体（粉体）として取り出したものを使用してもよい。特に、この重合の際に溶剤として、本発明の着色硬化性樹脂組成物に含まれる溶剤を使用することにより、反応後の溶液をそのまま本発明の着色硬化性樹脂組成物の調製に使用することができるため、本発明の着色硬化性樹脂組成物の製造工程を簡略化することができる。
【０１９０】
樹脂［Ｋ２］において、それぞれに由来する構造単位の比率は、樹脂［Ｋ２］を構成する全構造単位中、
（ａ）に由来する構造単位；２〜４５モル％
（ｂ）に由来する構造単位；２〜９５モル％
（ｃ）に由来する構造単位；１〜６５モル％
であることが好ましく、
（ａ）に由来する構造単位；５〜４０モル％
（ｂ）に由来する構造単位；５〜８０モル％
（ｃ）に由来する構造単位；５〜６０モル％
であることがより好ましい。
樹脂［Ｋ２］の構造単位の比率が、上記の範囲にあると、着色硬化性樹脂組成物の保存安定性、着色パターンを形成する際の現像性、並びに、得られるカラーフィルタの耐溶剤性、耐熱性及び機械強度に優れる傾向がある。
【０１９１】
樹脂［Ｋ２］は、例えば、樹脂［Ｋ１］の製造方法として記載した方法と同様に製造することができる。
【０１９２】
樹脂［Ｋ３］において、それぞれに由来する構造単位の比率は、樹脂［Ｋ３］を構成する全構造単位中、
（ａ）に由来する構造単位；２〜６０モル％
（ｃ）に由来する構造単位；４０〜９８モル％
であることが好ましく、
（ａ）に由来する構造単位；１０〜５０モル％
（ｃ）に由来する構造単位；５０〜９０モル％
であることがより好ましい。
樹脂［Ｋ３］は、例えば、樹脂［Ｋ１］の製造方法として記載した方法と同様に製造することができる。
【０１９３】
樹脂［Ｋ４］は、（ａ）と（ｃ）との共重合体を得て、（ｂ）が有する炭素数２〜４の環状エーテルを（ａ）が有するカルボン酸及び／又はカルボン酸無水物に付加させることにより製造することができる。
まず（ａ）と（ｃ）との共重合体を、樹脂［Ｋ１］の製造方法として記載した方法と同様に製造する。この場合、それぞれに由来する構造単位の比率は、樹脂［Ｋ３］で挙げたもの同じ比率であることが好ましい。
【０１９４】
次に、前記共重合体中の（ａ）に由来するカルボン酸及び／又はカルボン酸無水物の一部に、（ｂ）が有する炭素数２〜４の環状エーテルを反応させる。
（ａ）と（ｃ）との共重合体の製造に引き続き、フラスコ内雰囲気を窒素から空気に置換し、（ｂ）、カルボン酸又はカルボン酸無水物と環状エーテルとの反応触媒（例えばトリス（ジメチルアミノメチル）フェノール等）及び重合禁止剤（例えばハイドロキノン等）等をフラスコ内に入れて、例えば、６０〜１３０℃で、１〜１０時間反応することにより、樹脂［Ｋ４］を製造することができる。
（ｂ）の使用量は、（ａ）１００モルに対して、５〜８０モルが好ましく、より好ましくは１０〜７５モルである。この範囲にすることにより、着色硬化性樹脂組成物の保存安定性、パターンを形成する際の現像性、並びに、得られるパターンの耐溶剤性、耐熱性、機械強度及び感度のバランスが良好になる傾向がある。環状エーテルの反応性が高く、未反応の（ｂ）が残存しにくいことから、樹脂［Ｋ４］に用いる（ｂ）としては（ｂ１）が好ましく、さらに（ｂ１−１）が好ましい。
前記反応触媒の使用量は、（ａ）、（ｂ）及び（ｃ）の合計量１００質量部に対して０．００１〜５質量部が好ましい。前記重合禁止剤の使用量は、（ａ）、（ｂ）及び（ｃ）の合計量１００質量部に対して０．００１〜５質量部が好ましい。
仕込方法、反応温度及び時間等の反応条件は、製造設備や重合による発熱量等を考慮して適宜調整することができる。なお、重合条件と同様に、製造設備や重合による発熱量等を考慮し、仕込方法や反応温度を適宜調整することができる。
【０１９５】
樹脂［Ｋ５］は、第一段階として、上述した樹脂［Ｋ１］の製造方法と同様にして、（ｂ）と（ｃ）との共重合体を得る。上記と同様に、得られた共重合体は、反応後の溶液をそのまま使用してもよいし、濃縮あるいは希釈した溶液を使用してもよいし、再沈殿等の方法で固体（粉体）として取り出したものを使用してもよい。
（ｂ）及び（ｃ）に由来する構造単位の比率は、前記の共重合体を構成する全構造単位の合計モル数に対して、それぞれ、
（ｂ）に由来する構造単位；５〜９５モル％
（ｃ）に由来する構造単位；５〜９５モル％
であることが好ましく、
（ｂ）に由来する構造単位；１０〜９０モル％
（ｃ）に由来する構造単位；１０〜９０モル％
であることがより好ましい。
【０１９６】
さらに、樹脂［Ｋ４］の製造方法と同様の条件で、（ｂ）と（ｃ）との共重合体が有する（ｂ）に由来する環状エーテルに、（ａ）が有するカルボン酸又はカルボン酸無水物を反応させることにより、樹脂［Ｋ５］を得ることができる。
前記の共重合体に反応させる（ａ）の使用量は、（ｂ）１００モルに対して、５〜８０モルが好ましい。環状エーテルの反応性が高く、未反応の（ｂ）が残存しにくいことから、樹脂［Ｋ５］に用いる（ｂ）としては（ｂ１）が好ましく、さらに（ｂ１−１）が好ましい。
【０１９７】
樹脂［Ｋ６］は、樹脂［Ｋ５］に、さらにカルボン酸無水物を反応させた樹脂である。
環状エーテルとカルボン酸又はカルボン酸無水物との反応により発生するヒドロキシ基に、カルボン酸無水物を反応させる。
カルボン酸無水物としては、無水マレイン酸、シトラコン酸無水物、イタコン酸無水物、３−ビニルフタル酸無水物、４−ビニルフタル酸無水物、３，４，５，６−テトラヒドロフタル酸無水物、１，２，３，６−テトラヒドロフタル酸無水物、ジメチルテトラヒドロフタル酸無水物、５，６−ジカルボキシビシクロ［２．２．１］ヘプト−２−エン無水物等が挙げられる。カルボン酸無水物の使用量は、（ａ）の使用量１モルに対して、０．５〜１モルが好ましい。
【０１９８】
樹脂（Ｂ）としては、具体的に、３，４−エポキシシクロヘキシルメチル（メタ）アクリレート／（メタ）アクリル酸共重合体、３，４−エポキシトリシクロ［５．２．１．０２．６］デシルアクリレート／（メタ）アクリル酸共重合体等の樹脂［Ｋ１］；グリシジル（メタ）アクリレート／ベンジル（メタ）アクリレート／（メタ）アクリル酸共重合体、グリシジル（メタ）アクリレート／スチレン／（メタ）アクリル酸共重合体、３，４−エポキシトリシクロ［５．２．１．０２．６］デシルアクリレート／（メタ）アクリル酸／Ｎ−シクロヘキシルマレイミド共重合体、３−メチル−３−（メタ）アクリルロイルオキシメチルオキセタン／（メタ）アクリル酸／スチレン共重合体等の樹脂［Ｋ２］；ベンジル（メタ）アクリレート／（メタ）アクリル酸共重合体、スチレン／（メタ）アクリル酸共重合体等の樹脂［Ｋ３］；ベンジル（メタ）アクリレート／（メタ）アクリル酸共重合体にグリシジル（メタ）アクリレートを付加させた樹脂、トリシクロデシル（メタ）アクリレート／スチレン／（メタ）アクリル酸共重合体にグリシジル（メタ）アクリレートを付加させた樹脂、トリシクロデシル（メタ）アクリレート／ベンジル（メタ）アクリレート／（メタ）アクリル酸共重合体にグリシジル（メタ）アクリレートを付加させた樹脂等の樹脂［Ｋ４］；トリシクロデシル（メタ）アクリレート／グリシジル（メタ）アクリレートの共重合体に（メタ）アクリル酸を反応させた樹脂、トリシクロデシル（メタ）アクリレート／スチレン／グリシジル（メタ）アクリレートの共重合体に（メタ）アクリル酸を反応させた樹脂等の樹脂［Ｋ５］；トリシクロデシル（メタ）アクリレート／グリシジル（メタ）アクリレートの共重合体に（メタ）アクリル酸を反応させた樹脂にさらにテトラヒドロフタル酸無水物を反応させた樹脂等の樹脂［Ｋ６］等が挙げられる。
【０１９９】
樹脂（Ｂ）のポリスチレン換算の重量平均分子量は、好ましくは３，０００〜１００，０００であり、より好ましくは５，０００〜５０，０００であり、さらに好ましくは５，０００〜３０，０００である。分子量が前記の範囲内にあると、カラーフィルタの硬度が向上し、残膜率が高く、未露光部の現像液に対する溶解性が良好で、着色パターンの解像度が向上する傾向がある。
樹脂（Ｂ）の分子量分布［重量平均分子量（Ｍｗ）／数平均分子量（Ｍｎ）］は、好ましくは１．１〜６であり、より好ましくは１．２〜４である。
【０２００】
樹脂（Ｂ）の酸価は、好ましくは５０〜１７０ｍｇ−ＫＯＨ／ｇであり、より好ましくは６０〜１５０、さらに好ましくは７０〜１３５ｍｇ−ＫＯＨ／ｇである。ここで酸価は樹脂（Ｂ）１ｇを中和するに必要な水酸化カリウムの量（ｍｇ）として測定される値であり、例えば水酸化カリウム水溶液を用いて滴定することにより求めることができる。
【０２０１】
樹脂（Ｂ）の含有量は、固形分の総量に対して、好ましくは７〜６５質量％であり、より好ましくは１３〜６０質量％であり、さらに好ましくは１７〜５５質量％である。樹脂（Ｂ）の含有量が、前記の範囲内にあると、着色パターンが形成でき、また着色パターンの解像度及び残膜率が向上する傾向がある。
【０２０２】
＜重合性化合物（Ｃ）＞
重合性化合物（Ｃ）は、重合開始剤（Ｄ）から発生した活性ラジカル及び／又は酸によって重合しうる化合物であり、例えば、重合性のエチレン性不飽和結合を有する化合物等が挙げられ、好ましくは（メタ）アクリル酸エステル化合物である。
【０２０３】
中でも、重合性化合物（Ｃ）は、エチレン性不飽和結合を３つ以上有する重合性化合物であることが好ましい。このような重合性化合物としては、例えば、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリペンタエリスリトールオクタ（メタ）アクリレート、トリペンタエリスリトールヘプタ（メタ）アクリレート、テトラペンタエリスリトールデカ（メタ）アクリレート、テトラペンタエリスリトールノナ（メタ）アクリレート、トリス（２−（メタ）アクリロイルオキシエチル）イソシアヌレート、エチレングリコール変性ペンタエリスリトールテトラ（メタ）アクリレート、エチレングリコール変性ジペンタエリスリトールヘキサ（メタ）アクリレート、プロピレングリコール変性ペンタエリスリトールテトラ（メタ）アクリレート、プロピレングリコール変性ジペンタエリスリトールヘキサ（メタ）アクリレート、カプロラクトン変性ペンタエリスリトールテトラ（メタ）アクリレート、カプロラクトン変性ジペンタエリスリトールヘキサ（メタ）アクリレート等が挙げられる。
中でも、ジペンタエリスリトールペンタ（メタ）アクリレート及びジペンタエリスリトールヘキサ（メタ）アクリレートが好ましい。
【０２０４】
重合性化合物（Ｃ）の重量平均分子量は、好ましくは１５０以上２，９００以下、より好ましくは２５０〜１，５００以下である。
【０２０５】
重合性化合物（Ｃ）の含有量は、固形分の総量に対して、７〜６５質量％であることが好ましく、より好ましくは１３〜６０質量％であり、さらに好ましくは１７〜５５質量％である。重合性化合物（Ｃ）の含有量が、前記の範囲内にあると、着色パターン形成時の残膜率及びカラーフィルタの耐薬品性が向上する傾向がある。
【０２０６】
＜重合開始剤（Ｄ）＞
重合開始剤（Ｄ）は、光や熱の作用により活性ラジカル、酸等を発生し、重合を開始しうる化合物であり、オキシム化合物、アルキルフェノン化合物、トリアジン化合物、アシルホスフィンオキサイド化合物及びビイミダゾール化合物等が挙げられる。重合開始剤（Ｄ）は、オキシム化合物、アルキルフェノン化合物及びビイミダゾール化合物からなる群から選ばれる少なくとも一種を含むことが好ましく、オキシム化合物を含むことがより好ましい。
【０２０７】
オキシム化合物としては、例えば、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−ベンゾイルオキシ−１−（４−フェニルスルファニルフェニル）−３−シクロペンチルプロパン−１−オン−２−イミン、Ｎ−アセトキシ−１−［９−エチル−６−（２−メチルベンゾイル）−９Ｈ−カルバゾール−３−イル］エタン−１−イミン、Ｎ−アセトキシ−１−［９−エチル−６−｛２−メチル−４−（３，３−ジメチル−２，４−ジオキサシクロペンタニルメチルオキシ）ベンゾイル｝−９Ｈ−カルバゾール−３−イル］エタン−１−イミン、Ｎ−アセトキシ−１−［９−エチル−６−（２−メチルベンゾイル）−９Ｈ−カルバゾール−３−イル］−３−シクロペンチルプロパン−１−イミン、Ｎ−ベンゾイルオキシ−１−［９−エチル−６−（２−メチルベンゾイル）−９Ｈ−カルバゾール−３−イル］−３−シクロペンチルプロパン−１−オン−２−イミン等が挙げられる。イルガキュアＯＸＥ０１、ＯＸＥ０２（以上、ＢＡＳＦ社製）、Ｎ−１９１９（ＡＤＥＫＡ社製）等の市販品を用いてもよい。オキシム化合物は、Ｏ−アシルオキシム化合物であることが好ましい。中でも、オキシム化合物は、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン及びＮ−ベンゾイルオキシ−１−（４−フェニルスルファニルフェニル）−３−シクロペンチルプロパン−１−オン−２−イミンからなる群から選ばれる少なくとも１種が好ましく、Ｎ−ベンゾイルオキシ−１−（４−フェニルスルファニルフェニル）オクタン−１−オン−２−イミンがより好ましい。これらのオキシム化合物であると、高明度なカラーフィルタが得られる傾向にある。
【０２０８】
アルキルフェノン化合物としては、例えば、２−メチル−２−モルホリノ−１−（４−メチルスルファニルフェニル）プロパン−１−オン、２−ジメチルアミノ−１−（４−モルホリノフェニル）−２−ベンジルブタン−１−オン、２−（ジメチルアミノ）−２−［（４−メチルフェニル）メチル］−１−［４−（４−モルホリニル）フェニル］ブタン−１−オン等のα−アミノアルキルフェノン化合物；、２−ヒドロキシ−２−メチル−１−フェニルプロパン−１−オン、２−ヒドロキシ−２−メチル−１−〔４−（２−ヒドロキシエトキシ）フェニル〕プロパン−１−オン、１−ヒドロキシシクロヘキシルフェニルケトン、２−ヒドロキシ−２−メチル−１−（４−イソプロペニルフェニル）プロパン−１−オンのオリゴマー、α，α−ジエトキシアセトフェノン、ベンジルジメチルケタール等のα−ヒドロキシアルキルフェノン化合物等が挙げられ、イルガキュア（登録商標）３６９、９０７、３７９（以上、ＢＡＳＦ社製）等の市販品を用いてもよい。アルキルフェノン化合物は、α−アミノアルキルフェノン化合物であることが好ましい。
【０２０９】
トリアジン化合物としては、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−(４−メトキシスチリル)−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン、２，４−ビス（トリクロロメチル）−６−〔２−（３，４−ジメトキシフェニル）エテニル〕−１，３，５−トリアジン等が挙げられる。
【０２１０】
アシルホスフィンオキサイド化合物としては、２，４，６−トリメチルベンゾイルジフェニルホスフィンオキサイド、ビス（２，４，６−トリメチルベンゾイル）フェニルホスフィンオキサイド等が挙げられ、イルガキュア（登録商標）８１９（ＢＡＳＦ社製）等の市販品を用いてもよい。
【０２１１】
ビイミダゾール化合物としては、例えば、２，２’−ビス（２−クロロフェニル）−４，４’，５，５’−テトラフェニルビイミダゾール、２，２’−ビス（２，３−ジクロロフェニル）−４，４’，５，５’−テトラフェニルビイミダゾール（例えば、特開平６−７５３７２号公報、特開平６−７５３７３号公報等参照。）、２，２’−ビス（２−クロロフェニル）−４，４’，５，５’−テトラフェニルビイミダゾール、２，２’−ビス（２−クロロフェニル）−４，４’，５，５’−テトラ（アルコキシフェニル）ビイミダゾール、２，２’−ビス（２−クロロフェニル）−４，４’，５，５’−テトラ（ジアルコキシフェニル）ビイミダゾール、２，２’−ビス（２−クロロフェニル）−４，４’，５，５’−テトラ（トリアルコキシフェニル）ビイミダゾール（例えば、特公昭４８−３８４０３号公報、特開昭６２−１７４２０４号公報等参照。）、４，４’５，５’−位のフェニル基がカルボアルコキシ基により置換されているイミダゾール化合物（例えば、特開平７−１０９１３号公報等参照）等が挙げられる。
【０２１２】
さらにその他の化合物としては、ベンゾイン、ベンゾインメチルエーテル、ベンゾインエチルエーテル、ベンゾインイソプロピルエーテル、ベンゾインイソブチルエーテル等のベンゾイン化合物；ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルペルオキシカルボニル）ベンゾフェノン、２，４，６−トリメチルベンゾフェノン等のベンゾフェノン化合物；９，１０−フェナンスレンキノン、２−エチルアントラキノン、カンファーキノン等のキノン化合物；１０−ブチル−２−クロロアクリドン、ベンジル、フェニルグリオキシル酸メチル、チタノセン化合物等が挙げられる。これらは、後述の重合開始助剤（Ｅ）（特にアミン類）と組合せて用いることが好ましい。
【０２１３】
重合開始剤（Ｄ）に２種以上の化合物が含まれる場合、その組合せとしては、オキシム化合物とアルキルフェノン化合物、オキシム化合物とトリアジン化合物、オキシム化合物とアシルホスフィンオキサイド化合物、オキシム化合物とビイミダゾール化合物、オキシム化合物とアルキルフェノン化合物とビイミダゾール化合物等が挙げられる。
中でも、重合開始剤（Ｄ）は、オキシム化合物と、アルキルフェノン化合物及びビイミダゾール化合物からなる群から選ばれる少なくとも１種とを含むことが好ましく、オキシム化合物とアルキルフェノン化合物とを含むことがより好ましい。この両者を含むことにより、カラーフィルタ製造時の感度、カラーフィルタの硬度及び耐薬品性に優れる傾向がある。
【０２１４】
重合開始剤（Ｄ）の含有量は、樹脂（Ｂ）及び重合性化合物（Ｃ）の合計量１００質量部に対して、好ましくは１〜４００．１〜３０質量部であり、より好ましくは１〜３０１〜２０質量部であり、さらに好ましくは３〜２０質量部である。重合開始剤（Ｄ）の含有量が、前記の範囲内にあると、高感度化して露光時間が短縮される傾向があるためカラーフィルタの生産性が向上する。
【０２１５】
＜重合開始助剤（Ｅ）＞
重合開始助剤（Ｅ）は、重合開始剤によって重合が開始された重合性化合物の重合を促進するために用いられる化合物、もしくは増感剤である。重合開始助剤（Ｅ）を含む場合、通常、重合開始剤（Ｄ）と組合せて用いられる。
重合開始助剤（Ｅ）としては、アミン化合物、アルコキシアントラセン化合物、チオキサントン化合物及びカルボン酸化合物等が挙げられる。
【０２１６】
アミン化合物としては、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン（通称ミヒラーズケトン）、４，４’−ビス（ジエチルアミノ）ベンゾフェノン、４，４’−ビス（エチルメチルアミノ）ベンゾフェノン等が挙げられ、中でも４，４’−ビス（ジエチルアミノ）ベンゾフェノンが好ましい。ＥＡＢ−Ｆ（保土谷化学工業（株）製）等の市販品を用いてもよい。
【０２１７】
アルコキシアントラセン化合物としては、９，１０−ジメトキシアントラセン、２−エチル−９，１０−ジメトキシアントラセン、９，１０−ジエトキシアントラセン、２−エチル−９，１０−ジエトキシアントラセン、９，１０−ジブトキシアントラセン、２−エチル−９，１０−ジブトキシアントラセン等が挙げられる。
【０２１８】
チオキサントン化合物としては、２−イソプロピルチオキサントン、４−イソプロピルチオキサントン、２，４−ジエチルチオキサントン、２，４−ジクロロチオキサントン、１−クロロ−４−プロポキシチオキサントン等が挙げられる。
【０２１９】
前記カルボン酸化合物としては、フェニルスルファニル酢酸、メチルフェニルスルファニル酢酸、エチルフェニルスルファニル酢酸、メチルエチルフェニルスルファニル酢酸、ジメチルフェニルスルファニル酢酸、メトキシフェニルスルファニル酢酸、ジメトキシフェニルスルファニル酢酸、クロロフェニルスルファニル酢酸、ジクロロフェニルスルファニル酢酸、Ｎ−フェニルグリシン、フェノキシ酢酸、ナフチルチオ酢酸、Ｎ−ナフチルグリシン、ナフトキシ酢酸等が挙げられる。
【０２２０】
これらの重合開始助剤（Ｅ）を用いる場合、その含有量は、樹脂（Ｂ）及び重合性化合物（Ｃ）の合計量１００質量部に対して、好ましくは０．１〜３０質量部、より好ましくは１〜２０質量部である。重合開始助剤（Ｅ）の量がこの範囲内にあると、さらに高感度でカラーフィルタを形成することができるため、カラーフィルタの生産性が向上する傾向にある。
【０２２１】
＜溶剤（Ｆ）＞
溶剤（Ｆ）は、特に限定されず、当該分野で通常使用される溶剤を用いることができる。例えば、エステル溶剤（分子内に−ＣＯＯ−を含み、−Ｏ−を含まない溶剤）、エーテル溶剤（分子内に−Ｏ−を含み、−ＣＯＯ−を含まない溶剤）、エーテルエステル溶剤（分子内に−ＣＯＯ−と−Ｏ−とを含む溶剤）、ケトン溶剤（分子内に−ＣＯ−を含み、−ＣＯＯ−を含まない溶剤）、アルコール溶剤（分子内にＯＨを含み、−Ｏ−、−ＣＯ−及び−ＣＯＯ−を含まない溶剤）、芳香族炭化水素溶剤、アミド溶剤、ジメチルスルホキシド等が挙げられる。
【０２２２】
エステル溶剤としては、乳酸メチル、乳酸エチル、乳酸ブチル、２−ヒドロキシイソブタン酸メチル、酢酸エチル、酢酸ｎ−ブチル、酢酸イソブチル、ギ酸ペンチル、酢酸イソペンチル、プロピオン酸ブチル、酪酸イソプロピル、酪酸エチル、酪酸ブチル、ピルビン酸メチル、ピルビン酸エチル、ピルビン酸プロピル、アセト酢酸メチル、アセト酢酸エチル、シクロヘキサノールアセテート及びγ−ブチロラクトンなどが挙げられる。
【０２２３】
エーテル溶剤としては、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、３−メトキシ−１−ブタノール、３−メトキシ−３−メチルブタノール、テトラヒドロフラン、テトラヒドロピラン、１，４−ジオキサン、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、アニソール、フェネトール及びメチルアニソールなどが挙げられる。
【０２２４】
エーテルエステル溶剤としては、メトキシ酢酸メチル、メトキシ酢酸エチル、メトキシ酢酸ブチル、エトキシ酢酸メチル、エトキシ酢酸エチル、３−メトキシプロピオン酸メチル、３−メトキシプロピオン酸エチル、３−エトキシプロピオン酸メチル、３−エトキシプロピオン酸エチル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−メトキシ−２−メチルプロピオン酸メチル、２−エトキシ−２−メチルプロピオン酸エチル、３−メトキシブチルアセテート、３−メチル−３−メトキシブチルアセテート、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート及びジエチレングリコールモノブチルエーテルアセテートなどが挙げられる。
【０２２５】
ケトン溶剤としては、４−ヒドロキシ−４−メチル−２−ペンタノン、アセトン、２−ブタノン、２−ヘプタノン、３−ヘプタノン、４−ヘプタノン、４−メチル−２−ペンタノン、シクロペンタノン、シクロヘキサノン及びイソホロンなどが挙げられる。
【０２２６】
アルコール溶剤としては、メタノール、エタノール、プロパノール、ブタノール、ヘキサノール、シクロヘキサノール、エチレングリコール、プロピレングリコール及びグリセリンなどが挙げられる。
【０２２７】
芳香族炭化水素溶剤としては、ベンゼン、トルエン、キシレン及びメシチレンなどが挙げられる。
【０２２８】
アミド溶剤としては、Ｎ，Ｎ−ジメチルホルムアミド、Ｎ，Ｎ−ジメチルアセトアミド及びＮ−メチルピロリドンなどが挙げられる。
【０２２９】
上記の溶剤のうち、塗布性、乾燥性の点から、１ａｔｍにおける沸点が１２０℃以上１８０℃以下である有機溶剤が好ましい。溶剤としては、プロピレングリコールモノメチルエーテルアセテート、乳酸エチル、プロピレングリコールモノメチルエーテル、３−エトキシプロピオン酸エチル、エチレングリコールモノメチルエーテル、ジエチレングリコールモノメチルエーテル、ジエチレングリコールモノエチルエーテル、４−ヒドロキシ−４−メチル−２−ペンタノン及びＮ，Ｎ−ジメチルホルムアミドが好ましく、プロピレングリコールモノメチルエーテルアセテート、プロピレングリコールモノメチルエーテル、４−ヒドロキシ−４−メチル−２−ペンタノン、乳酸エチル及び３−エトキシプロピオン酸エチルがより好ましい。
溶剤（Ｆ）は、これらの溶剤を２種以上混合して用いることが好ましい。
【０２３０】
溶剤（Ｆ）の含有量は、本発明の着色硬化性樹脂組成物の総量に対して、好ましくは７０〜９５質量％であり、より好ましくは７５〜９２質量％である。言い換えると、着色硬化性樹脂組成物の固形分の総量は、好ましくは５〜３０質量％、より好ましくは８〜２５質量％である。溶剤（Ｆ）の含有量が前記の範囲内にあると、塗布時の平坦性が良好になり、またカラーフィルタを形成した際に色濃度が不足しないために表示特性が良好となる傾向がある。
【０２３１】
＜レベリング剤（Ｇ）＞
レベリング剤（Ｇ）としては、シリコーン系界面活性剤、フッ素系界面活性剤及びフッ素原子を有するシリコーン系界面活性剤等が挙げられる。これらは、側鎖に重合性基を有していてもよい。
シリコーン系界面活性剤としては、分子内にシロキサン結合を有する界面活性剤等が挙げられる。具体的には、トーレシリコーンＤＣ３ＰＡ、同ＳＨ７ＰＡ、同ＤＣ１１ＰＡ、同ＳＨ２１ＰＡ、同ＳＨ２８ＰＡ、同ＳＨ２９ＰＡ、同ＳＨ３０ＰＡ、同ＳＨ８４００（商品名：東レ・ダウコーニング（株）製）、ＫＰ３２１、ＫＰ３２２、ＫＰ３２３、ＫＰ３２４、ＫＰ３２６、ＫＰ３４０、ＫＰ３４１（信越化学工業（株）製）、ＴＳＦ４００、ＴＳＦ４０１、ＴＳＦ４１０、ＴＳＦ４３００、ＴＳＦ４４４０、ＴＳＦ４４４５、ＴＳＦ−４４４６、ＴＳＦ４４５２及びＴＳＦ４４６０（モメンティブ・パフォーマンス・マテリアルズ・ジャパン合同会社製）等が挙げられる。
【０２３２】
前記のフッ素系界面活性剤としては、分子内にフルオロカーボン鎖を有する界面活性剤等が挙げられる。具体的には、フロラード（登録商標）ＦＣ４３０、同ＦＣ４３１（住友スリーエム（株）製）、メガファック（登録商標）Ｆ１４２Ｄ、同Ｆ１７１、同Ｆ１７２、同Ｆ１７３、同Ｆ１７７、同Ｆ１８３、同Ｆ５５４、同Ｒ３０、同ＲＳ−７１８−Ｋ（ＤＩＣ（株）製）、エフトップ（登録商標）ＥＦ３０１、同ＥＦ３０３、同ＥＦ３５１、同ＥＦ３５２（三菱マテリアル電子化成（株）製）、サーフロン（登録商標）Ｓ３８１、同Ｓ３８２、同ＳＣ１０１、同ＳＣ１０５（旭硝子（株）製）及びＥ５８４４（（株）ダイキンファインケミカル研究所製）等が挙げられる。
【０２３３】
前記のフッ素原子を有するシリコーン系界面活性剤としては、分子内にシロキサン結合及びフルオロカーボン鎖を有する界面活性剤等が挙げられる。具体的には、メガファック（登録商標）Ｒ０８、同ＢＬ２０、同Ｆ４７５、同Ｆ４７７及び同Ｆ４４３（ＤＩＣ（株）製）等が挙げられる。
【０２３４】
レベリング剤（Ｇ）の含有量は、着色硬化性樹脂組成物の総量に対して、好ましくは０．００１質量％以上０.２質量％以下であり、好ましくは０.００２質量％以上０．１質量％以下、より好ましくは０.０１質量％以上０．０５質量％以下である。尚、この含有量に、前記顔料分散剤の含有量は含まれない。レベリング剤（Ｇ）の含有量が前記の範囲内にあると、カラーフィルタの平坦性を良好にすることができる。
【０２３５】
＜酸化防止剤（Ｊ）＞
酸化防止剤（Ｊ）は、フェノール系酸化防止剤、アミン系酸化防止剤、リン系酸化防止剤及び硫黄系酸化防止剤が挙げられ、フェノール系酸化防止剤およびリン系酸化防止剤が好ましい。
【０２３６】
フェノール系酸化防止剤とは、分子内にフェノール性ヒドロキシ基を有する酸化防止剤であり、好ましくはそのフェノール性ヒドロキシ基のオルト位に分岐したアルキル基を有するものである。本明細書では、フェノール性ヒドロキシ基とリン酸エステル構造又は亜リン酸エステル構造とをともに有する酸化防止剤は、リン系酸化防止剤として分類する。
【０２３７】
フェノール系酸化防止剤としては、例えば、１，１，３−トリス（２−メチル−４−ヒドロキシ−５−ｔｅｒｔ−ブチルフェニル）ブタン、４、４’−ブチリデン−ビス（３−メチル−６−ｔｅｒｔ−ブチルフェノール）、１，３，５−トリメチル−２，４，６−トリス（３，５−ジ−ｔｅｒｔ−ブチル−４−ヒドロキシベンジル）ベンゼン、２−ｔｅｒｔ−ブチル−６−（３−ｔｅｒｔ−ブチル−２−ヒドロキシ−５−メチルベンジル）−４−メチルフェニルアクリレート、（テトラキス［メチレン−３−（３，５−ジ−ｔｅｔ−ブチル−４−ヒドロキシフェニル）プロピオネート］メタン、ペンタエリスリトールテトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、３，３’，３’’，５，５’，５’’−ヘキサ−ｔｅｒｔ−ブチル−ａ，ａ’，ａ’’−（メシチレン−２，４，６−トリイル）トリ−ｐ−クレゾール、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、１，３，５−トリス（（４−ｔｅｒｔ−ブチル−３−ヒドロキシ−２，６−キシリル）メチル）−１，３，５−トリアジン−２，４，６（１Ｈ，３Ｈ，５Ｈ）−トリオン、チオジエチレンビス［３−（３，５−ジ−ｔｅｒｔ−ブチル−４−ヒドロキシフェニル）プロピオネート］、ベンゼンプロパン酸、３，５−ビス（１，１−ジメチルエチル）−４−ヒドロキシ、Ｃ７−Ｃ９側鎖アルキルエステル、４，６−ビス（オクチルチオメチル）−ｏ−クレゾール、Ｉｒｇａｎｏｘ（登録商標）  ３１２５（ＢＡＳＦ社製）、２，４−ビス（ｎ−オクチルチオ）−６−（４−ヒドロキシ３’，５’−ジ−ｔｅｒｔ−ブチルアニリノ）−１，３，５−トリアジン、３，９−ビス（２−（３−（３−ｔｅｒｔ−ブチル−４−ヒドロキシ−５−メチルフェニル）プロピオニルオキシ）−１，１−ジメチルエチル）−２，４，８，１０−テトラオキサスピロ（５，５）ウンデカン、スミライザー（登録商標）ＢＨＴ（住友化学（株）製）、スミライザー（登録商標）ＧＡ−８０（住友化学（株）製）、スミライザー（登録商標）ＧＳ（住友化学（株）製）、シアノックス（登録商標）１７９０（（株）サイテック製）およびビタミンＥ（エーザイ（株）製）などが挙げられる。   
【０２３８】
アミン系酸化防止剤とは、分子内にアミノ基を有する酸化防止剤である。
アミン系酸化防止剤としては、たとえば、１−ナフチルアミン、フェニル−１−ナフチルアミン、ｐ−オクチルフェニル−１−ナフチルアミン、ｐ−ノニルフェニル−１−ナフチルアミン、ｐ−ドデシルフェニル−１−ナフチルアミン、フェニル−２−ナフチルアミン等のナフチルアミン系酸化防止剤；Ｎ，Ｎ’−ジイソプロピル−ｐ−フェニレンジアミン、Ｎ，Ｎ’−ジイソブチル−ｐ−フェニレンジアミン、Ｎ，Ｎ’−ジフェニル−ｐ−フェニレンジアミン、Ｎ，Ｎ’−ジ−β−ナフチル−ｐ−フェニレンジアミン、Ｎ−フェニル−Ｎ’−イソプロピル−ｐ−フェニレンジアミン、Ｎ−シクロヘキシル−Ｎ’−フェニル−ｐ−フェニレンジアミン、Ｎ−１，３−ジメチルブチル−Ｎ’−フェニル−ｐ−フェニレンジアミン、ジオクチル−ｐ−フェニレンジアミン、フェニルヘキシル−ｐ−フェニレンジアミン、フェニルオクチル−ｐ−フェニレンジアミン等のフェニレンジアミン系酸化防止剤；ジピリジルアミン、ジフェニルアミン、ｐ，ｐ’−ジ−ｎ−ブチルジフェニルアミン、ｐ，ｐ’−ジ−ｔｅｒｔ−ブチルジフェニルアミン、ｐ，ｐ’−ジ−ｔｅｒｔ−ペンチルジフェニルアミン、ｐ，ｐ’−ジオクチルジフェニルアミン、ｐ，ｐ’−ジノニルジフェニルアミン、ｐ，ｐ’−ジデシルジフェニルアミン、ｐ，ｐ’−ジドデシルジフェニルアミン、ｐ，ｐ’−ジスチリルジフェニルアミン、ｐ，ｐ’−ジメトキシジフェニルアミン、４，４’−ビス（４−α，α−ジメチルベンゾイル）ジフェニルアミン、ｐ−イソプロポキシジフェニルアミン、ジピリジルアミン等のジフェニルアミン系酸化防止剤；フェノチアジン、Ｎ−メチルフェノチアジン、Ｎ−エチルフェノチアジン、３，７−ジオクチルフェノチアジン、フェノチアジンカルボン酸エステル、フェノセレナジン等のフェノチアジン系酸化防止剤が挙げられる。
【０２３９】
リン系酸化防止剤とは、リン酸エステル構造又は亜リン酸エステル構造を有する酸化防止剤である。
リン系酸化防止剤としては、例えば、６−［３−（３−ｔｅｒｔ−ブチル−４−ヒドロキシ−５−メチルフェニル）プロポキシ］−２，４，８，１０−テトラ−ｔｅｒｔ−ブチルジベンズ［ｄ，ｆ］［１，３，２］ジオキサフォスフェピン、トリス（２，４−ジ−ｔｅｒｔ−ブチルフェニル）フォスファイト、ジフェニルイソオクチルフォスファイト、２，２’−メチレンビス（４，６−ジ−ｔｅｒｔ−ブチルフェニル）オクチルフォスファイト、ジフェニルイソデシルフォスファイト、ジフェニルイソデシルフォスファイト、トリフェニルフォスフェート、トリブチルフォスフェート、ジステアリルペンタエリスリトールジフォスファイト、サイクリックネオペンタンテトライルビス（２，６−ジ−ｔｅｒｔ−ブチル−４−メチルフェニル）フォスファイト、６−［３−（３−ｔｅｒｔ−ブチル−４−ヒドロキシ−５−メチルフェニル）プロポキシ］−２，４，８，１０−テトラ−ｔｅｒｔ−ブチルベンゾ［ｄ，ｆ］［１，３，２］ジオキサフォスフェピン、トリス（ノニルフェニル）フォスファイト、トリス（モノ−＆ジノニルフェニルミックスド）フォスファイト、ジフェニルモノ（トリデシル）フォスファイト、２，２’−エチリデンビス（４，６−ジ−ｔｅｒｔ−ブチルフェノール）フルオロフォスファイト、フェニルジイソデシルフォスファイト、トリス（２−エチルヘキシル）フォスファイト、トリス（イソデシル）フォスファイト、トリス（トリデシル）フォスファイト、テトラキス（２，４−ジ−ｔｅｒｔ−ブチルフェニル）−４，４’−ビフェニレン−ジ−フォスフォナイト、４，４’−イソプロピリデンジフェニルテトラアルキル（Ｃ１２−Ｃ１５）ジフォスファイト、４，４’−ブチリデンビス（３−メチル−６−ｔｅｒｔ−ブチルフェニル）−ジトリデシルフォスファイト、ビス（ノニルフェニル）ペンタエリトリトールジフォスファイト、ビス（２，４−ジ−ｔ−ブチルフェニル）ペンタエリトリトール−ジ−フォスファイト、シクリックネオペンタンテトライルビス（２，６−ジ−ｔｅｒｔ−ブチル−４−メチルフェニル−フォスファイト）、１，１，３−トリス（２−メチル−４−ジトリデシルフォスファイト−５−ｔｅｒｔ−ブチルフェニル）ブタン、テトラキス（２，４−ジ−ｔｅｒｔ−ブチル−５−メチルフェニル）−４，４’−ビフェニルエンジフォスフォナイト、トリ−２−エチルヘキシルフォスファイト、トリイソデシルフォスファイト、トリステアリルフォスファイト、フェニルジイソデシルフォスファイト、トリラウリルトリチオフォスファイト、ジステアリルペンタエリトリトールジフォスファイト、トリス（ノニルアテドフェニル）フォスファイトトリス［２−［［２，４，８，１０−テトラ−ｔｅｒｔ−ブチルジベンゾ［ｄ，ｆ］［１，３，２］ジオキサフォスフィン−６−イル］オキシ］エチル］アミン、ビス（２，４−ビス（１，１−ジメチルエチル）−６−メチルフェニル）エチルエステル亜りん酸、アデカスタブ（登録商標）３２９Ｋ（（株）ＡＤＥＫＡ製）、アデカスタブ（登録商標）ＰＥＰ３６（（株）ＡＤＥＫＡ製）、アデカスタブ（登録商標）ＰＥＰ−８（（株）ＡＤＥＫＡ製）、Ｓａｎｄｓｔａｂ（登録商標）  Ｐ−ＥＰＱ（クラリアント社製）、ウェス���ン（登録商標）６１８（ＧＥ社製）、ウェストン（登録商標）６１９Ｇ（ＧＥ社製）、ウルトラノックス（登録商標）６２６（ＧＥ社製）、６−［３−（３−ｔｅｒｔ−ブチル−４−ヒドロキシ−５−メチルフェニル）プロポキシ］−２，４，８，１０−テトラ−ｔｅｒｔ−ブチルジベンズ［ｄ，ｆ］［１，３，２］ジオキサフォスフェピン）などが挙げられる。
【０２４０】
硫黄系酸化防止剤とは、分子内に硫黄原子を有する酸化防止剤である。
硫黄系酸化防止剤としては、例えば、チオジプロピオン酸ジラウリル、ジミリスチルまたはジステアリル等のジアルキルチオジプロピオネート化合物およびテトラキス［メチレン（３−ドデシルチオ）プロピオネート］メタン等のポリオールのβ-アルキルメルカプトプロピオン酸エステル化合物などが挙げられる。
【０２４１】
本発明の着色硬化性樹脂組成物が酸化防止剤（Ｊ）を含む場合、その含有量は、固形分の総量に対して、好ましくは０．０５〜１０質量％であり、より好ましくは０．１〜８質量％であり、さらに好ましくは０．２〜７質量％である。酸化防止剤（Ｊ）の含有量が前記の範囲内にあると、得られるカラーフィルタは色特性の劣化がさらに抑制される点で好ましい。
【０２４２】
＜チオール化合物（Ｔ）＞
チオール化合物（Ｔ）は、分子内にスルファニル基を有する化合物である。
チオール化合物（Ｔ）の具体例としては、例えば、ヘキサンジチオール、デカンジチオール、１，４−ジメチルメルカプトベンゼン、ブタンジオールビスチオプロピオネート、ブタンジオールビスチオグリコレート、エチレングリコールビスチオグリコレート、トリメチロールプロパントリスチオグリコレート、ブタンジオールビスチオプロピオネート、トリメチロールプロパントリスチオプロピオネート、トリメチロールプロパントリスチオグリコレート、ペンタエリスリトールテトラキスチオプロピオネート、ペンタエリスリトールテトラキスチオグリコレート、トリスヒドロキシエチルトリスチオプロピオネート、ペンタエリスリトールテトラキス（３−メルカプトブチレート）、１，４−ビス（３−メルカプトブチリルオキシ）ブタン、ジペンタエリスリトールヘキサキスチオプロピオネート、ジペンタエリスリトールヘキサキス（３−メルカプトブチレート）、１，３，５−トリスメルカプトプロピオネート−１，３，５−トリアジン−２，４，６（１Ｈ，３Ｈ，５Ｈ）−トリオン、１，３，５−トリス（３−メルカブトブチルオキシエチル）−１，３，５−トリアジン−２，４，６（１Ｈ，３Ｈ，５Ｈ）−トリオンなどが挙げられる。
本発明の着色硬化性樹脂組成物がチオール化合物（Ｔ）を含む場合、その含有量は、重合開始剤（Ｄ）の含有量１００質量部に対してで、好ましくは２〜７０質量部であり、より好ましくは５〜５０質量部である。チオール化合物（Ｔ）の含有量が前記の範囲にあると、感度が高くなり、また現像性が良好になる傾向があり、好ましい。
【０２４３】
＜その他の成分＞
本発明の着色硬化性樹脂組成物は、必要に応じて、充填剤、他の高分子化合物、密着促進剤、光安定剤、連鎖移動剤等、当該技術分野で公知の添加剤を含んでもよい。
【０２４４】
＜着色硬化性樹脂組成物の製造方法＞
本発明の着色硬化性樹脂組成物は、例えば、着色剤（Ａ）、樹脂（Ｂ）、重合性化合物（Ｃ）、重合開始剤（Ｄ）、並びに必要に応じて用いられる溶剤（Ｆ）、レベリング剤（Ｇ）、重合開始助剤（Ｅ）、酸化防止剤（Ｊ）、チオール化合物（Ｔ）及びその他の成分を混合することにより調製できる。
顔料は、予め溶剤（Ｆ）の一部又は全部と混合し、顔料の平均粒子径が０．２μｍ以下程度となるまで、ビーズミルなどを用いて分散させることが好ましい。この際、必要に応じて前記顔料分散剤、樹脂（Ｂ）の一部又は全部を配合してもよい。このようにして得られた顔料分散液に、残りの成分を、所定の濃度となるように混合することにより、目的の着色硬化性樹脂組成物を調製できる。
キサンテン染料（Ａ１）、シアニン染料（Ａ２）及び染料（Ａ４）は、予め溶剤（Ｆ）の一部又は全部にそれぞれ溶解させて溶液を調製してもよい。該溶液を調製する場合、孔径０．０１〜１μm程度のフィルタでろ過することが好ましい。
混合後の着色硬化性樹脂組成物を、孔径０．１〜１０μm程度のフィルタでろ過することが好ましい。
【０２４５】
＜カラーフィルタの製造方法＞
本発明の着色硬化性樹脂組成物から形成されるカラーフィルタもまた、本願発明の１つである。本発明のカラーフィルタとして、着色パターン（すなわち、解像されたパターンを有する塗膜）や着色塗膜が挙げられる。
本発明の着色硬化性樹脂組成物から上記着色パターンを製造する方法としては、フォトリソグラフ法、インクジェット法、印刷法等が挙げられる。中でも、フォトリソグラフ法が好ましい。フォトリソグラフ法は、前記着色硬化性樹脂組成物を基板に塗布し、乾燥させて着色組成物層を形成し、フォトマスクを介して該着色組成物層を露光して、現像する方法である。フォトリソグラフ法において、露光の際にフォトマスクを用いないこと、及び／又は現像しないことにより、上記着色組成物層の硬化物である着色塗膜を形成することができる。このように形成した着色パターンや着色塗膜が本発明のカラーフィルタである。
作製するカラーフィルタの膜厚は、特に限定されず、目的や用途等に応じて適宜調整することができ、通常、０．１〜３０μｍ、好ましくは０．１〜２０μｍ、さらに好ましくは０．５〜６μｍである。
【０２４６】
基板としては、石英ガラス、ホウケイ酸ガラス、アルミナケイ酸塩ガラス、表面をシリカコートしたソーダライムガラスなどのガラス板や、ポリカーボネート、ポリメタクリル酸メチル、ポリエチレンテレフタレートなどの樹脂板、シリコン、前記基板上にアルミニウム、銀、銀／銅／パラジウム合金薄膜などが形成された基板が用いられる。これらの基板上には、別のカラーフィルタ層、樹脂層、トランジスタ、回路等が形成されていてもよい。
【０２４７】
フォトリソグラフ法によるカラーフィルタの形成は、公知又は慣用の装置や条件で行うことができる。例えば、下記のようにして作製することができる。
まず、着色硬化性樹脂組成物を基板上に塗布し、加熱乾燥（プリベーク）及び／又は減圧乾燥することにより溶剤等の揮発成分を除去して乾燥させ、平滑な着色組成物層を得る。
塗布方法としては、スピンコート法、スリットコート法、スリット  アンド  スピンコート法等が挙げられる。
加熱乾燥を行う場合の温度は、３０〜１２０℃が好ましく、５０〜１１０℃がより好ましい。また加熱時間としては、１０秒間〜６０分間であることが好ましく、３０秒間〜３０分間であることがより好ましい。
減圧乾燥を行う場合は、５０〜１５０Ｐａの圧力下、２０〜２５℃の温度範囲で行うことが好ましい。
着色組成物層の膜厚は、特に限定されず、目的とするカラーフィルタの膜厚に応じて適宜選択すればよい。
【０２４８】
次に、着色組成物層は、目的の着色パターンを形成するためのフォトマスクを介して露光される。該フォトマスク上のパターンは特に限定されず、目的とする用途に応じたパターンが用いられる。
露光に用いられる光源としては、２５０〜４５０ｎｍの波長の光を発生する光源が好ましい。例えば、３５０ｎｍ未満の光を、この波長域をカットするフィルタを用いてカットしたり、４３６ｎｍ付近、４０８ｎｍ付近、３６５ｎｍ付近の光を、これらの波長域を取り出すバンドパスフィルタを用いて選択的に取り出したりしてもよい。具体的には、水銀灯、発光ダイオード、メタルハライドランプ、ハロゲンランプ等が挙げられる。
露光面全体に均一に平行光線を照射されていてもよく、フォトマスクと着色組成物層が形成された基板との正確な位置合わせを行うことができるため、マスクアライナ及びステッパ等の露光装置を使用することが好ましい。
【０２４９】
露光後の着色組成物層を現像液に接触させて現像することにより、基板上にパターンが形成される。現像により、着色組成物層の未露光部が現像液に溶解して除去される。
現像液としては、例えば、水酸化カリウム、炭酸水素ナトリウム、炭酸ナトリウム、水酸化テトラメチルアンモニウム等のアルカリ性化合物の水溶液が好ましい。これらのアルカリ性化合物の水溶液中の濃度は、好ましくは０．０１〜１０質量％であり、より好ましくは０．０３〜５質量％である。さらに、現像液は、界面活性剤を含んでいてもよい。
現像方法は、パドル法、ディッピング法及びスプレー法等のいずれでもよい。さらに現像時に基板を任意の角度に傾けてもよい。
現像後は、水洗することが好ましい。
【０２５０】
さらに、得られた着色パターンに、ポストベークを行うことが好ましい。ポストベーク温度は、１５０〜２５０℃が好ましく、１６０〜２３５℃がより好ましい。ポストベーク時間は、１〜１２０分間が好ましく、１０〜６０分間がより好ましい。
【０２５１】
本発明の着色硬化性樹脂組成物によれば、カラーフィルタ製造時の現像性に優れるため、欠陥の少ないカラーフィルタを作製することができ、カラーフィルタの歩留りを良好にできる傾向がある。該カラーフィルタは、表示装置（例えば、液晶表示装置、有機ＥＬ装置、電子ペーパー等）及び固体撮像素子に用いられるカラーフィルタとして有用である。
【実施例】
【０２５２】
以下、実施例によって本発明の着色硬化性樹脂組成物について、より詳細に説明する。
例中の「％」及び「部」は、特記ない限り、質量％及び質量部である。
【０２５３】
〔合成例１〕
還流冷却器、滴下ロート及び攪拌機を備えたフラスコ内に窒素を０．０２Ｌ／分で流して窒素雰囲気とし、乳酸エチル２２０部を入れ、撹拌しながら７０℃まで加熱した。次いで、メタクリル酸８４部、３，４−エポキシトリシクロ［５．２．１．０２．６］デカン−８又は/及び９−イルアクリレートの混合物３３６部及び乳酸エチル１４０部の混合溶液を、滴下ロートを用いて４時間かけて、７０℃に保温したフラスコ内に滴下した。一方、重合開始剤２，２’−アゾビス（２，４−ジメチルバレロニトリル）３０部を乳酸エチル９５部に溶解した溶液を、別の滴下ロートを用いて４時間かけてフラスコ内に滴下した。重合開始剤の溶液の滴下が終了した後、７０℃で４時間保持し、その後室温まで冷却して、固形分が４８％の共重合体溶液を得た。該共重合体（樹脂Ｂ１）の重量平均分子量は８．０×１０３、分子量分布は２．５、固形分酸価は１０４ｍｇ−ＫＯＨ／ｇであった。
樹脂Ｂ１は、以下の構造単位を有する。
【０２５４】
0006672725.tif 000057
【０２５５】
〔合成例２〕
撹拌機、温度計、還流冷却管、滴下ロート及び窒素導入管を備えたフラスコに、プロピレングリコールモノメチルエーテルアセテート１８２ｇを入れ、フラスコ内雰囲気を空気から窒素にした。１００℃に昇温し、ベンジルメタクリレート７０．５ｇ（０．４０モル）、メタクリル酸４３．０ｇ（０．５モル）、トリシクロデカン骨格のモノメタクリレート（日立化成（株）製ＦＡ−５１３Ｍ）２２．０ｇ（０．１０モル）及びプロピレングリコールモノメチルエーテルアセテート１３６ｇからなる混合物に２，２’−アゾビスイソブチロニトリル３．６ｇを添加した溶液をフラスコ内に滴下し、さらに１００℃で撹拌し続けた。次に、フラスコ内雰囲気を窒素から空気にし、グリシジルメタクリレート３５．５ｇ［０．２５モル、（本反応に用いたメタクリル酸のカルボキシ基に対して５０モル％）］、トリスジメチルアミノメチルフェノール０．９ｇ及びハイドロキノン０．１４５ｇをフラスコ内に投入し、１１０℃で反応を続け、固形分が３５％の共重合体溶液を得た。
該共重合体（樹脂Ｂ２）の重量平均分子量は３．０×１０４、固形分酸価は７９ｍｇ−ＫＯＨ／ｇであった。樹脂Ｂ２は、以下の構造単位を有する。
【０２５６】
0006672725.tif 000058
【０２５７】
〔合成例３〕
還流冷却器、滴下ロート及び攪拌機を備えたフラスコ内に窒素を０．０２Ｌ／分で流して窒素雰囲気とし、乳酸エチル３０５部を入れ、撹拌しながら１００℃まで加熱した。次いで、メタクリル酸９０部、ベンジルメタクリレート２１０部及び乳酸エチル１４０部の混合溶液を、滴下ロートを用いて４時間かけて、１００℃に保温したフラスコ内に滴下した。一方、重合開始剤２，２’−アゾビス（２，４−ジメチルバレロニトリル）３０部を乳酸エチル２２５部に溶解した溶液を、別の滴下ロートを用いて４時間かけてフラスコ内に滴下した。重合開始剤の溶液の滴下が終了した後、１００℃で４時間保持し、その後室温まで冷却して、固形分３０％の共重合体溶液を得た。該共重合体（樹脂Ｂ３）の重量平均分子量は１．２×１０４、分子量分布は２．２、固形分酸価は１５４ｍｇ−ＫＯＨ／ｇであった。樹脂Ｂ３は、以下の構造単位を有する。
【０２５８】
0006672725.tif 000059
【０２５９】
樹脂の重量平均分子量（Ｍｗ）及び数平均分子量（Ｍｎ）の測定は、ＧＰＣ法を用いて、以下の条件で行った。
装置；Ｋ２４７９（（株）島津製作所製）
カラム；ＳＨＩＭＡＤＺＵ  Ｓｈｉｍ−ｐａｃｋ  ＧＰＣ−８０Ｍ
カラム温度；４０℃
溶媒；ＴＨＦ（テトラヒドロフラン）
流速；１．０ｍＬ／ｍｉｎ
検出器；ＲＩ
校正用標準物質  ；ＴＳＫ  ＳＴＡＮＤＡＲＤ  ＰＯＬＹＳＴＹＲＥＮＥ  Ｆ−４０、Ｆ−４、Ｆ−２８８、Ａ−２５００、Ａ−５００（東ソー（株）製）
上記で得られたポリスチレン換算の重量平均分子量及び数平均分子量の比（Ｍｗ／Ｍｎ）を分子量分布とした。
【０２６０】
〔合成例４〕
式（Ｓ−１）で表される化合物０．０６部を、イオン交換水１０００部に室温で溶解させることにより、溶液（Ｓｓ−１）を調製した。
【０２６１】
0006672725.tif 000060
【０２６２】
別途、Ｃ．Ｉ．アシッドレッド５２  ０．０３部を、イオン交換水  ５０部に室温で溶解させることにより、溶液（Ｓｓ−２）を調製した。溶液（Ｓｓ−１）に溶液（Ｓｓ−２）を、室温で、１時間かけて滴下し、その後２４時間撹拌した。生じた沈殿物を吸引ろ過により取得し、該沈殿物をイオン交換水１００部で２回洗浄し、その後６０℃で減圧乾燥することにより、式（Ｓ−２）で表される化合物を０．１部得た。
【０２６３】
0006672725.tif 000061
【０２６４】
実施例１〜１０及び比較例１
＜顔料分散液１の調製＞
Ｃ．Ｉ．ピグメントブルー１５：６（顔料）            ２５部
アクリル系顔料分散剤                                          ８．４部及び
プロピレングリコールモノメチルエーテルアセテート      ８１部
を混合し、ビーズミルを用いて顔料を充分に分散させることにより、顔料分散液１を得た。
＜着色硬化性樹脂組成物の調製＞
表１記載の成分を混合して着色硬化性樹脂組成物を得た。
【０２６５】
【表１】
0006672725.tif 000062
【０２６６】
表１中、樹脂（Ｂ）は、固形分換算での含有量（部）を表す。
着色剤（Ａ）
Ａ１−１；式（１−１）〜式（１−８）で表される化合物の混合物（特開２０１０−２１１１９８号公報記載の方法で合成。Ｒ４０は２−エチルヘキシル基）（特開２０１０−２１１１９８号公報記載の方法で合成）
Ａ１−２；式（１−３２）で表される化合物（特開２０１３−６４０９６号公報記載の方法で合成）
Ａ１−３；Ｃ．Ｉ．アシッドレッド５２
Ａ２−１；下記式で表される化合物（ＮＫ−８６３５；（株）林原生物化学研究所製）
【０２６７】
0006672725.tif 000063
【０２６８】
重合性化合物（Ｃ）
Ｃ１；ジペンタエリスリトールヘキサアクリレート（日本化薬（株）製；ＫＡＹＡＲＡＤ（登録商標）  ＤＰＨＡ）
Ｃ２；ジペンタエリスリトールペンタアクリレートとこはく酸とのモノエステル化物、ジペンタエリスリトールヘキサアクリレート及びジペンタエリスリトールペンタアクリレートの混合物（ＴＯ−１３８２；東亞合成（株）製）
重合開始剤（Ｄ）
Ｄ１；Ｎ−ベンゾイルオキシ−１−（４−フェニルスルファニルフェニル）オクタン−１−オン−２−イミン（イルガキュア（登録商標）ＯＸＥ  ０１；ＢＡＳＦ社製；オキシム化合物）
Ｄ２；２−ジメチルアミノ−１−（４−モルホリノフェニル）−２−ベンジルブタン−１−オン（イルガキュア（登録商標）３６９；ＢＡＳＦ社製；アルキルフェノン化合物）  Ｄ３；２−メチル−２−モルホリノ−１−（４−メチルスルファニルフェニル）プロパン−１−オン（イルガキュア（登録商標）９０７；ＢＡＳＦ社製；アルキルフェノン化合物）
Ｄ４；下記式で表される化合物の混合物（ＣＨＥＭＣＵＲＥ−ＴＣＤＭ；ケンブリッジ社製；ビイミダゾール化合物）
【０２６９】
0006672725.tif 000064
【０２７０】
重合開始助剤（Ｅ）
Ｅ１；２，４−ジエチルチオキサントン（ＫＡＹＡＣＵＲＥ（登録商標）ＤＥＴＸ−Ｓ；日本化薬（株）製；チオキサントン化合物）
レベリング剤（Ｇ）；ポリエーテル変性シリコーンオイル（トーレシリコーンＳＨ８４００；東レ・ダウコーニング（株）製）
溶剤（Ｆ）
Ｆ１；プロピレングリコールモノメチルエーテルアセテート
Ｆ２；プロピレングリコールモノメチルエーテル
Ｆ３；乳酸エチル
Ｆ４；４−ヒドロキシ−４−メチル−２−ペンタノン
【０２７１】
実施例１１〜１７
＜顔料分散液２の調製＞
Ｃ．Ｉ．ピグメントブルー１５：６（顔料）            ２５部
アクリル系顔料分散剤                                ８．４部、及び
プロピレングリコールモノメチルエーテルアセテート    １８１部
を混合し、ビーズミルを用いて顔料を充分に分散させることにより、顔料分散液２を得た。
【０２７２】
＜着色硬化性樹脂組成物の調製＞
表２記載の成分を混合して着色硬化性樹脂組成物を得た。
【０２７３】
【表２】
0006672725.tif 000065
【０２７４】
Ａ−１；式（Ｓ−２）で表される化合物
Ａ４−１；式（Ａ−Ｉ−ａ１０）で表される化合物（特開２０１５−２８１２１号公報記載の方法により合成）
【０２７５】
0006672725.tif 000066
【０２７６】
Ａ４−２；式（Ａ−Ｉ−ａ１６）で表される化合物（特開２０１５−２８１２１号公報記載の方法により合成）
【０２７７】
0006672725.tif 000067
【０２７８】
Ａ４−３；Ｃ．Ｉ．ソルベントブルー４５
Ｂ１、Ｃ１、Ｄ１、Ｄ２、Ｄ３、Ｄ４、Ｅ１；表１に記載した各成分と同じ
Ｊ１；６−［３−（３−ｔｅｒｔ−ブチル−４−ヒドロキシ−５−メチルフェニル）プロポキシ］−２，４，８，１０−テトラ−ｔｅｒｔ−ブチルジベンズ［ｄ，ｆ］［１，３，２］ジオキサフォスフェピン（スミライザー（登録商標）ＧＰ；住友化学（株）製）
Ｔ１；ペンタエリスリトールテトラキス（３−スルファニルプロピオネート）（ＰＥＭＰ；ＳＣ有機化学（株）製）
レベリング剤（Ｇ）、Ｆ１、Ｆ２、Ｆ３、Ｆ４；表１に記載した各成分と同じ
【０２７９】
＜カラーフィルタの作製＞
５ｃｍ角のガラス基板（イーグル２０００；コーニング社製）上に、着色硬化性樹脂組成物をスピンコート法で塗布したのち、１００℃で３分間プリベークして着色組成物層を形成した。放冷後、着色組成物層が形成されたガラス基板と石英ガラス製フォトマスクとの間隔を１００μｍとして、露光機（ＴＭＥ−１５０ＲＳＫ；トプコン（株）製）により、大気雰囲気下、１５０ｍＪ／ｃｍ２の露光量（３６５ｎｍ基準）で光照射した。フォトマスクとしては、１００μｍラインアンドスペースパターンが形成されたものを使用した。光照射後の着色組成物層が形成されたガラス基板を、非イオン系界面活性剤０．１２％と水酸化カリウム０．０４％を含む水系現像液に２４℃で６０秒間浸漬現像し、水洗後、オーブン中、２２０℃で２０分間ポストベークを行い、カラーフィルタを得た。
【０２８０】
＜膜厚測定＞
得られたカラーフィルタについて、膜厚を、膜厚測定装置（ＤＥＫＴＡＫ３；日本真空技術（株）製））により測定した。結果を表３及び４に示す。
【０２８１】
＜色度評価＞
得られたカラーフィルタについて、測色機（ＯＳＰ−ＳＰ−２００；オリンパス（株）製）により分光を測定し、Ｃ光源の特性関数を用いてＣＩＥのＸＹＺ表色系におけるｘｙ色度座標（ｘ、ｙ）と三刺激値Ｙとを測定した。Ｙの値が大きいほど明度が高いことを表す。結果を表３及び４に示す。
【０２８２】
＜現像時の残渣評価＞
５ｃｍ角のガラス基板（イーグル２０００；コーニング社製）上に、着色硬化性樹脂組成物をスピンコート法で塗布したのち、１００℃で３分間プリベークして着色組成物層を形成した。放冷後、着色組成物層が形成されたガラス基板を、非イオン系界面活性剤０．１２％と水酸化カリウム０．０４％を含む水系現像液に２４℃で６０秒間浸漬することにより現像を行った後、充分水洗した。該ガラス基板の中心３ｃｍ角の部分を綿棒でこすり、綿棒に着色が認められるか否か確認した。
綿棒に着色が認められない場合、現像時に生じた残渣（以下、該残渣を「現像残渣」と称する）はないと判断して○（＝良好）と評価した。綿棒に着色が認められた場合、現像残渣があると判断して、×（悪い）と評価した。結果を表３及び４に示す。
【０２８３】
【表３】
0006672725.tif 000068
【０２８４】
【表４】
0006672725.tif 000069
【産業上の利用可能性】
【０２８５】
本発明の着色硬化性樹脂組成物によれば、カラーフィルタを製造する際、残渣を少なくすることができる。